(57)【特許請求の範囲】
【請求項１】
成分（Ａ）：下記式（１Ａ）または（２Ａ）：
【化１】
0006908166.tif 000027
［式中：
Ｒｆ１Ａは、各出現においてそれぞれ独立して、Ｒｆ１−ＲＦ−Ｏｑ−であり；
Ｒｆ２Ａは、−Ｒｆ２ｐ−ＲＦ−Ｏｑ−であり；
Ｒｆ１は、各出現においてそれぞれ独立して、１個またはそれ以上のフッ素原子により置換されていてもよいＣ１−１６アルキル基であり；
Ｒｆ２は、１個またはそれ以上のフッ素原子により置換されていてもよいＣ１−６アルキレン基であり；
ＲＦは、各出現においてそれぞれ独立して、２価のフルオロポリエーテル基であり；
ｐは、０または１であり；
ｑは、各出現においてそれぞれ独立して、０または１であり；
ＲＡは、各出現においてそれぞれ独立して、下記式（Ｓ１）：
【化２】
0006908166.tif 000028
（式中：
Ｒｅ１は、各出現においてそれぞれ独立して、−Ｚ３−ＳｉＲ３４ｎ２Ｒ３５３−ｎ２であり；
Ｚ３は、各出現においてそれぞれ独立して、単結合、酸素原子またはＣ１−６アルキレン基、−（ＣＨ２）ｚ５”−Ｏ−（ＣＨ２）ｚ６”−（式中、ｚ５”は、０〜６の整数であり、ｚ６”は、０〜６の整数である）または、−（ＣＨ２）ｚ７”−フェニレン−（ＣＨ２）ｚ８”−（式中、ｚ７”は、０〜６の整数であり、ｚ８”は、０〜６の整数である）であり；
Ｒ３４は、各出現においてそれぞれ独立して、水酸基または加水分解性基であり；
Ｒ３５は、各出現においてそれぞれ独立して、水素原子またはＣ１−２０アルキル基であり；
ｎ２は、各出現においてそれぞれ独立して、１〜３の整数であり；
Ｒｆ１は、各出現においてそれぞれ独立して、水素原子、水酸基、Ｃ１−２０アルキル基または−（ＣｓＨ２ｓ）ｔ１−（Ｏ−ＣｓＨ２ｓ）ｔ２（式中、ｓは、１〜６の整数であり、ｔ１は１または０であり、ｔ２は、１〜２０の整数である）であり；
ｋ２は、０であり；
ｌ２は、２または３であり；
ｍ２は、各出現においてそれぞれ独立して、０または１である。）
で表される基であり；
ＸＡは、それぞれ独立して、単結合または下記式：
−（Ｒ５１）ｐ５−（Ｘ５１）ｑ５−
［式中：
Ｒ５１は、単結合、−（ＣＨ２）ｓ５−またはｏ−、ｍ−もしくはｐ−フェニレン基を表し、
ｓ５は、１〜２０の整数であり、
Ｘ５１は、−（Ｘ５２）ｌ５−を表し、
Ｘ５２は、各出現においてそれぞれ独立して、−Ｏ−、−Ｓ−、ｏ−、ｍ−もしくはｐ−フェニレン基、−Ｃ（Ｏ）Ｏ−、−Ｓｉ（Ｒ５３）２−、−（Ｓｉ（Ｒ５３）２Ｏ）ｍ５−Ｓｉ（Ｒ５３）２−、−ＣＯＮＲ５４−、−Ｏ−ＣＯＮＲ５４−、−ＮＲ５４−および−（ＣＨ２）ｎ５−からなる群から選択される基を表し、
Ｒ５３は、各出現においてそれぞれ独立して、フェニル基、Ｃ１−６アルキル基またはＣ１−６アルコキシ基を表し、
Ｒ５４は、各出現においてそれぞれ独立して、水素原子、フェニル基またはＣ１−６アルキル基を表し、
ｍ５は、各出現において、それぞれ独立して、１〜１００の整数であり、
ｎ５は、各出現において、それぞれ独立して、１〜２０の整数であり、
ｌ５は、１〜１０の整数であり、
ｐ５は、０または１であり、
ｑ５は、０または１であり、
ここに、ｐ５およびｑ５の少なくとも一方は１であり、ｐ５またはｑ５を付して括弧でくくられた各繰り返し単位の存在順序は任意である］
で表される２価の有機基であり；
α１は、１であり；
β１は、１であり；
γ１は、１である。］
で表される少なくとも１種のフルオロポリエーテル基含有化合物；
成分（Ｂ）：下記式（１Ｂ）または（２Ｂ）：
【化３】
0006908166.tif 000029
［式中：
Ｒｆ１Ｂは、各出現においてそれぞれ独立して、Ｒｆ１−ＲＦ−Ｏｑ−であり；
Ｒｆ２Ｂは、−Ｒｆ２ｐ−ＲＦ−Ｏｑ−であり；
Ｒｆ１は、各出現においてそれぞれ独立して、１個またはそれ以上のフッ素原子により置換されていてもよいＣ１−１６アルキル基であり；
Ｒｆ２は、１個またはそれ以上のフッ素原子により置換されていてもよいＣ１−６アルキレン基であり；
ＲＦは、各出現においてそれぞれ独立して、２価のフルオロポリエーテル基であり；
ｐは、０または１であり；
ｑは、各出現においてそれぞれ独立して、０または１であり；
ＲＢは、各出現においてそれぞれ独立して、下記式（Ｓ２）：
【化４】
0006908166.tif 000030
（式中：
Ｒ１１は、各出現においてそれぞれ独立して、水酸基または加水分解性基であり；
Ｒ１２は、各出現においてそれぞれ独立して、水素原子またはＣ１−２０アルキル基であり；
ｎ１は、（ＳｉＲ１１ｎ１Ｒ１２３−ｎ１）単位毎にそれぞれ独立して、１〜３の整数であり；
Ｘ１１は、各出現においてそれぞれ独立して、単結合またはＣ１−２０アルキレン基であり；
Ｒ１３は、各出現においてそれぞれ独立して、水素原子またはＣ１−２０アルキル基であり；
ｔは、各出現においてそれぞれ独立して、２〜１０の整数であり；
Ｒ１４は、各出現においてそれぞれ独立して、水素原子またはハロゲン原子である。）
で表される基であり；
ＸＢは、それぞれ独立して、−（Ｒ１６）ｘ１−（ＣＦＲ１７）ｙ１−（ＣＨ２）ｚ１−
［式中、
Ｒ１６は、各出現においてそれぞれ独立して、酸素原子、フェニレン、カルバゾリレン、または−ＮＨ−であり、
Ｒ１７は、各出現においてそれぞれ独立して、水素原子、フッ素原子または炭素数１〜６のフルオロアルキル基であり、
ｘ１、ｙ１およびｚ１は、それぞれ独立して、０〜１０の整数であり、ｘ１、ｙ１およびｚ１の和は１以上であり、括弧でくくられた各繰り返し単位の存在順序は式中において任意である。］
で表される基であり；
α２は、１であり；
β２は、１であり；
γ２は、１である。］
で表される少なくとも１種のフルオロポリエーテル基含有化合物、および
成分（Ｃ）：下記式（Ｃ）：
Ｒｆ５−（ＯＣＦ２ＣＦ２ＣＦ２ＣＦ２）ａ”−（ＯＣＦ２ＣＦ２ＣＦ２）ｂ”−（ＯＣＦ２ＣＦ２）ｃ”−（ＯＣＦ２）ｄ”−Ｒｆ６              ・・・（Ｃｂ）
［式中：
Ｒｆ５は、１個またはそれ以上のフッ素原子により置換されていてもよい炭素数１〜１６アルキル基を表し；
Ｒｆ６は、１個またはそれ以上のフッ素原子により置換されていてもよい炭素数１〜１６アルキル基、フッ素原子または水素原子を表し；
ａ”およびｂ”は、それぞれ独立して０以上３０以下の整数であり、ｃ”およびｄ”はそれぞれ独立して１以上３００以下の整数であり、添字ａ”、ｂ”、ｃ”、ｄ”を付して括弧でくくられた各繰り返し単位の存在順序は、式中において任意である。］
で表される、１種またはそれ以上の含フッ素オイル
を含有し、
表面処理剤中、成分（Ａ）、成分（Ｂ）および成分（Ｃ）の合計に対して、
成分（Ａ）の含有量は、５０〜８０質量％であり、
成分（Ｂ）の含有量は、５〜２０質量％であり、
成分（Ｃ）の含有量は、１０〜３０質量％である、
表面処理剤。
【請求項２】
ｌ２は３である、請求項１に記載の表面処理剤。
【請求項３】
ＲＦは、各出現においてそれぞれ独立して、式：
−（ＯＣ６Ｆ１２）ａ−（ＯＣ５Ｆ１０）ｂ−（ＯＣ４Ｆ８）ｃ−（ＯＣ３ＲＦａ６）ｄ−（ＯＣ２Ｆ４）ｅ−（ＯＣＦ２）ｆ−
［式中、ＲＦａは、各出現においてそれぞれ独立して、水素原子、フッ素原子または塩素原子であり、
ａ、ｂ、ｃ、ｄ、ｅおよびｆは、それぞれ独立して、０〜２００の整数であって、ａ、ｂ、ｃ、ｄ、ｅおよびｆの和は１以上であり、ａ、ｂ、ｃ、ｄ、ｅまたはｆを付して括弧でくくられた各繰り返し単位の存在順序は式中において任意である。］
で表される基である、請求項１または２に記載の表面処理剤。
【請求項４】
ＲＦａは、フッ素原子である、請求項３に記載の表面処理剤。
【請求項５】
ＲＦは、各出現においてそれぞれ独立して、下記式（ｆ１）、（ｆ２）、（ｆ３）、（ｆ４）または（ｆ５）：
−（ＯＣ３Ｆ６）ｄ−      （ｆ１）
［式中、ｄは１〜２００の整数である。］、
−（ＯＣ４Ｆ８）ｃ−（ＯＣ３Ｆ６）ｄ−（ＯＣ２Ｆ４）ｅ−（ＯＣＦ２）ｆ−  （ｆ２）
［式中、ｃおよびｄは、それぞれ独立して、０〜３０の整数であり；
ｅおよびｆは、それぞれ独立して、１〜２００の整数であり；
ｃ、ｄ、ｅおよびｆの和は、１０〜２００の整数であり；
添字ｃ、ｄ、ｅまたはｆを付して括弧でくくられた各繰り返し単位の存在順序は、式中において任意である。］、
−（Ｒ６−Ｒ７）ｇ−    （ｆ３）
［式中、Ｒ６は、ＯＣＦ２またはＯＣ２Ｆ４であり；
Ｒ７は、ＯＣ２Ｆ４、ＯＣ３Ｆ６、ＯＣ４Ｆ８、ＯＣ５Ｆ１０およびＯＣ６Ｆ１２から選択される基であるか、あるいは、これらの基から選択される２または３つの基の組み合わせであり；
ｇは、２〜１００の整数である。］、
−（ＯＣ６Ｆ１２）ａ−（ＯＣ５Ｆ１０）ｂ−（ＯＣ４Ｆ８）ｃ−（ＯＣ３Ｆ６）ｄ−（ＯＣ２Ｆ４）ｅ−（ＯＣＦ２）ｆ−      （ｆ４）
［式中、ｅは、１以上２００以下の整数であり、ａ、ｂ、ｃ、ｄおよびｆは、それぞれ独立して０以上２００以下の整数であり、ａ、ｂ、ｃ、ｄ、ｅまたはｆを付して括弧でくくられた各繰り返し単位の存在順序は式中において任意である。］、
−（ＯＣ６Ｆ１２）ａ−（ＯＣ５Ｆ１０）ｂ−（ＯＣ４Ｆ８）ｃ−（ＯＣ３Ｆ６）ｄ−（ＯＣ２Ｆ４）ｅ−（ＯＣＦ２）ｆ−      （ｆ５）
［式中、ｆは、１以上２００以下の整数であり、ａ、ｂ、ｃ、ｄおよびｅは、それぞれ独立して０以上２００以下の整数であり、ａ、ｂ、ｃ、ｄ、ｅまたはｆを付して括弧でくくられた各繰り返し単位の存在順序は式中において任意である。］
で表される基である、請求項１〜４のいずれか１項に記載の表面処理剤。
【請求項６】
上記式（１Ａ）および（２Ａ）において、ＲＦは、各出現においてそれぞれ独立して、式（ｆ２）：
−（ＯＣ４Ｆ８）ｃ−（ＯＣ３Ｆ６）ｄ−（ＯＣ２Ｆ４）ｅ−（ＯＣＦ２）ｆ−  （ｆ２）
［式中、ｃおよびｄは、それぞれ独立して、０〜３０の整数であり；
ｅおよびｆは、それぞれ独立して、１〜２００の整数であり；
ｃ、ｄ、ｅおよびｆの和は、１０〜２００の整数であり；
添字ｃ、ｄ、ｅまたはｆを付して括弧でくくられた各繰り返し単位の存在順序は、式中において任意である。］
で表される基であり、
上記式（１Ｂ）および（２Ｂ）において、ＲＦは、各出現においてそれぞれ独立して、式（ｆ１）：
−（ＯＣ３Ｆ６）ｄ−      （ｆ１）
［式中、ｄは１〜２００の整数である。］
で表される基である、請求項１〜５のいずれか１項に記載の表面処理剤。
【請求項７】
シリコーンオイル、および触媒から選択される１種またはそれ以上の他の成分をさらに含有する、請求項１〜６のいずれか１項に記載の表面処理剤。
【請求項８】
さらに溶媒を含む、請求項１〜７のいずれか１項に記載の表面処理剤。
【請求項９】
防汚性コーティング剤または防水性コーティング剤として使用される、請求項１〜８のいずれか１項に記載の表面処理剤。
【請求項１０】
真空蒸着用である、請求項１〜９のいずれか１項に記載の表面処理剤。
【請求項１１】
請求項１〜１０のいずれか１項に記載の表面処理剤を含有するペレット。
【請求項１２】
基材と、該基材上に、請求項１〜１０のいずれか１項に記載の表面処理剤より形成された層とを含む物品。
【発明の詳細な説明】
【技術分野】
【０００１】
本開示は、表面処理剤に関する。
【背景技術】
【０００２】
ある種の含フッ素シラン化合物は、基材の表面処理に用いると、優れた撥水性、撥油性、防汚性などを提供し得ることが知られている。含フッ素シラン化合物を含む表面処理剤から得られる層（以下、「表面処理層」とも言う）は、いわゆる機能性薄膜として、例えばガラス、プラスチック、繊維、衛生用品、建築資材など種々多様な基材に施されている（特許文献１および２）。
【先行技術文献】
【特許文献】
【０００３】
【特許文献１】特開２０１４−２１８６３９号公報
【特許文献２】特開２０１７−０８２１９４号公報
【発明の概要】
【発明が解決しようとする課題】
【０００４】
特許文献１または特許文献２に記載の含フッ素シラン化合物は、優れた機能を有する表面処理層を与えることができるが、より高い摩擦耐久性や耐薬品性を有する表面処理層が求められている。
【０００５】
本開示は、より摩擦耐久性、耐薬品性の高い表面処理層を有する物品を提供することを目的とする。
【課題を解決するための手段】
【０００６】
本開示は、以下の態様を含む。
［１］  成分（Ａ）：下記式（１Ａ）または（２Ａ）：
【化１】
0006908166.tif 000002
［式中：
Ｒｆ１Ａは、各出現においてそれぞれ独立して、Ｒｆ１−ＲＦ−Ｏｑ−であり；
Ｒｆ２Ａは、−Ｒｆ２ｐ−ＲＦ−Ｏｑ−であり；
Ｒｆ１は、各出現においてそれぞれ独立して、１個またはそれ以上のフッ素原子により置換されていてもよいＣ１−１６アルキル基であり；
Ｒｆ２は、１個またはそれ以上のフッ素原子により置換されていてもよいＣ１−６アルキレン基であり；
ＲＦは、各出現においてそれぞれ独立して、２価のフルオロポリエーテル基であり；
ｐは、０または１であり；
ｑは、各出現においてそれぞれ独立して、０または１であり；
ＲＡは、各出現においてそれぞれ独立して、下記式（Ｓ１）：
【化２】
0006908166.tif 000003
（式中：
Ｒｄ１は、各出現においてそれぞれ独立して、−Ｚ２−ＣＲ３１ｐ２Ｒ３２ｑ２Ｒ３３ｒ２であり； 
Ｚ２は、各出現においてそれぞれ独立して、単結合、酸素原子または２価の有機基であり； 
Ｒ３１は、各出現においてそれぞれ独立して、−Ｚ２’−ＣＲ３２’ｑ２’Ｒ３３’ｒ２’であり； 
Ｒ３２は、各出現においてそれぞれ独立して、−Ｚ３−ＳｉＲ３４ｎ２Ｒ３５３−ｎ２であり；
Ｒ３３は、各出現においてそれぞれ独立して、水素原子、水酸基または１価の有機基であり；
ｐ２は、各出現においてそれぞれ独立して、０〜３の整数であり；
ｑ２は、各出現においてそれぞれ独立して、０〜３の整数であり；
ｒ２は、各出現においてそれぞれ独立して、０〜３の整数であり；
Ｚ２’は、各出現においてそれぞれ独立して、単結合、酸素原子または２価の有機基であり； 
Ｒ３２’は、各出現においてそれぞれ独立して、−Ｚ３−ＳｉＲ３４ｎ２Ｒ３５３−ｎ２であり；
Ｒ３３’は、各出現においてそれぞれ独立して、水素原子、水酸基または１価の有機基であり；
ｑ２’は、各出現においてそれぞれ独立して、０〜３の整数であり；
ｒ２’は、各出現においてそれぞれ独立して、０〜３の整数であり；
Ｚ３は、各出現においてそれぞれ独立して、単結合、酸素原子または２価の有機基であり； 
Ｒ３４は、各出現においてそれぞれ独立して、水酸基または加水分解性基であり；
Ｒ３５は、各出現においてそれぞれ独立して、水素原子または１価の有機基であり；
ｎ２は、各出現においてそれぞれ独立して、０〜３の整数であり；
Ｒｅ１は、各出現においてそれぞれ独立して、−Ｚ３−ＳｉＲ３４ｎ２Ｒ３５３−ｎ２であり；
Ｒｆ１は、各出現においてそれぞれ独立して、水素原子、水酸基または１価の有機基であり；
ｋ２は、各出現においてそれぞれ独立して、０〜３の整数であり；
ｌ２は、各出現においてそれぞれ独立して、０〜３の整数であり；
ｍ２は、各出現においてそれぞれ独立して、０〜３の整数である。）
で表される基であり；
少なくとも１つのＲＡは、水酸基または加水分解性基が結合したＳｉ原子を含む１価の基であり；
ＸＡは、それぞれ独立して、単結合または２〜１０価の有機基であり；
α１は、１〜９の整数であり；
β１は、１〜９の整数であり；
γ１は、それぞれ独立して、１〜９の整数である。］
で表される少なくとも１種のフルオロポリエーテル基含有化合物；
成分（Ｂ）：下記式（１Ｂ）または（２Ｂ）：
【化３】
0006908166.tif 000004
［式中：
Ｒｆ１Ｂは、各出現においてそれぞれ独立して、Ｒｆ１−ＲＦ−Ｏｑ−であり；
Ｒｆ２Ｂは、−Ｒｆ２ｐ−ＲＦ−Ｏｑ−であり；
Ｒｆ１は、各出現においてそれぞれ独立して、１個またはそれ以上のフッ素原子により置換されていてもよいＣ１−１６アルキル基であり；
Ｒｆ２は、１個またはそれ以上のフッ素原子により置換されていてもよいＣ１−６アルキレン基であり；
ＲＦは、各出現においてそれぞれ独立して、２価のフルオロポリエーテル基であり；
ｐは、０または１であり；
ｑは、各出現においてそれぞれ独立して、０または１であり；
ＲＢは、各出現においてそれぞれ独立して、下記式（Ｓ２）：
【化４】
0006908166.tif 000005
（式中：
Ｒ１１は、各出現においてそれぞれ独立して、水酸基または加水分解性基であり；
Ｒ１２は、各出現においてそれぞれ独立して、水素原子または１価の有機基であり；
ｎ１は、（ＳｉＲ１１ｎ１Ｒ１２３−ｎ１）単位毎にそれぞれ独立して、０〜３の整数であり；
Ｘ１１は、各出現においてそれぞれ独立して、単結合または２価の有機基であり；
Ｒ１３は、各出現においてそれぞれ独立して、水素原子または１価の有機基であり；
ｔは、各出現においてそれぞれ独立して、２〜１０の整数であり；
Ｒ１４は、各出現においてそれぞれ独立して、水素原子またはハロゲン原子である。）
で表される基であり；
少なくとも１つのＲＢは、水酸基または加水分解性基が結合したＳｉ原子を含む１価の基であり；
ＸＢは、それぞれ独立して、単結合または２〜１０価の有機基であり；
α２は、１〜９の整数であり；
β２は、１〜９の整数であり；
γ２は、それぞれ独立して、１〜９の整数である。］
で表される少なくとも１種のフルオロポリエーテル基含有化合物、および
成分（Ｃ）：１種またはそれ以上の含フッ素オイル
を含有する、表面処理剤。
［２］  ｌ２は２であり、ｍ２は１であるか、あるいはｌ２は３である、上記［１］に記載の表面処理剤。
［３］  ｌ２は３である、上記［１］または［２］に記載の表面処理剤。
［４］  ＲＦは、各出現においてそれぞれ独立して、式：
−（ＯＣ６Ｆ１２）ａ−（ＯＣ５Ｆ１０）ｂ−（ＯＣ４Ｆ８）ｃ−（ＯＣ３ＲＦａ６）ｄ−（ＯＣ２Ｆ４）ｅ−（ＯＣＦ２）ｆ−
［式中、ＲＦａは、各出現においてそれぞれ独立して、水素原子、フッ素原子または塩素原子であり、
ａ、ｂ、ｃ、ｄ、ｅおよびｆは、それぞれ独立して、０〜２００の整数であって、ａ、ｂ、ｃ、ｄ、ｅおよびｆの和は１以上であり、ａ、ｂ、ｃ、ｄ、ｅまたはｆを付して括弧でくくられた各繰り返し単位の存在順序は式中において任意である。］
で表される基である、上記［１］〜［３］のいずれかに記載の表面処理剤。
［５］  ＲＦａは、フッ素原子である、上記［４］に記載の表面処理剤。
［６］  ＲＦは、各出現においてそれぞれ独立して、下記式（ｆ１）、（ｆ２）、（ｆ３）、（ｆ４）または（ｆ５）：
−（ＯＣ３Ｆ６）ｄ−      （ｆ１）
［式中、ｄは１〜２００の整数である。］、
−（ＯＣ４Ｆ８）ｃ−（ＯＣ３Ｆ６）ｄ−（ＯＣ２Ｆ４）ｅ−（ＯＣＦ２）ｆ−  （ｆ２）
［式中、ｃおよびｄは、それぞれ独立して、０〜３０の整数であり；
ｅおよびｆは、それぞれ独立して、１〜２００の整数であり；
ｃ、ｄ、ｅおよびｆの和は、１０〜２００の整数であり；
添字ｃ、ｄ、ｅまたはｆを付して括弧でくくられた各繰り返し単位の存在順序は、式中において任意である。］、
−（Ｒ６−Ｒ７）ｇ−    （ｆ３）
［式中、Ｒ６は、ＯＣＦ２またはＯＣ２Ｆ４であり；
Ｒ７は、ＯＣ２Ｆ４、ＯＣ３Ｆ６、ＯＣ４Ｆ８、ＯＣ５Ｆ１０およびＯＣ６Ｆ１２から選択される基であるか、あるいは、これらの基から選択される２または３つの基の組み合わせであり；
ｇは、２〜１００の整数である。］、
−（ＯＣ６Ｆ１２）ａ−（ＯＣ５Ｆ１０）ｂ−（ＯＣ４Ｆ８）ｃ−（ＯＣ３Ｆ６）ｄ−（ＯＣ２Ｆ４）ｅ−（ＯＣＦ２）ｆ−      （ｆ４）
［式中、ｅは、１以上２００以下の整数であり、ａ、ｂ、ｃ、ｄおよびｆは、それぞれ独立して０以上２００以下の整数であり、ａ、ｂ、ｃ、ｄ、ｅまたはｆを付して括弧でくくられた各繰り返し単位の存在順序は式中において任意である。］、
−（ＯＣ６Ｆ１２）ａ−（ＯＣ５Ｆ１０）ｂ−（ＯＣ４Ｆ８）ｃ−（ＯＣ３Ｆ６）ｄ−（ＯＣ２Ｆ４）ｅ−（ＯＣＦ２）ｆ−      （ｆ５）
［式中、ｆは、１以上２００以下の整数であり、ａ、ｂ、ｃ、ｄおよびｅは、それぞれ独立して０以上２００以下の整数であり、ａ、ｂ、ｃ、ｄ、ｅまたはｆを付して括弧でくくられた各繰り返し単位の存在順序は式中において任意である。］
で表される基である、上記［１］〜［５］のいずれかに記載の表面処理剤。
［７］  上記式（１Ａ）および（２Ａ）において、ＲＦは、各出現においてそれぞれ独立して、式（ｆ２）：
−（ＯＣ４Ｆ８）ｃ−（ＯＣ３Ｆ６）ｄ−（ＯＣ２Ｆ４）ｅ−（ＯＣＦ２）ｆ−  （ｆ２）
［式中、ｃおよびｄは、それぞれ独立して、０〜３０の整数であり；
ｅおよびｆは、それぞれ独立して、１〜２００の整数であり；
ｃ、ｄ、ｅおよびｆの和は、１０〜２００の整数であり；
添字ｃ、ｄ、ｅまたはｆを付して括弧でくくられた各繰り返し単位の存在順序は、式中において任意である。］
で表される基であり、
上記式（１Ｂ）および（２Ｂ）において、ＲＦは、各出現においてそれぞれ独立して、式（ｆ１）：
−（ＯＣ３Ｆ６）ｄ−      （ｆ１）
［式中、ｄは１〜２００の整数である。］
で表される基である、上記［１］〜［６］のいずれかに記載の表面処理剤。
［８］  α１、β１およびγ１は、１であり、α２、β２およびγ２は、１である、上記［１］〜［７］のいずれかに記載の表面処理剤。
［９］  前記含フッ素オイルは、下記式（Ｃ）：
Ｒｆ５−（ＯＣ４Ｆ８）ａ’−（ＯＣ３Ｆ６）ｂ’−（ＯＣ２Ｆ４）ｃ’−（ＯＣＦ２）ｄ’−Ｒｆ６      ・・・（Ｃ）
［式中：
Ｒｆ５は、１個またはそれ以上のフッ素原子により置換されていてもよい炭素数１〜１６アルキル基を表し；
Ｒｆ６は、１個またはそれ以上のフッ素原子により置換されていてもよい炭素数１〜１６アルキル基、フッ素原子または水素原子を表し；
ａ’、ｂ’、ｃ’およびｄ’は、互いに独立して０以上３００以下の整数であり、ａ’、ｂ’、ｃ’およびｄ’の和は少なくとも１であり、添字ａ’、ｂ’、ｃ’またはｄ’を付して括弧でくくられた各繰り返し単位の存在順序は、式中において任意である。］
で表されるパーフルオロ（ポリ）エーテル化合物である、上記［１］〜［８］のいずれかに記載の表面処理剤。
［１０］  表面処理剤中、成分（Ａ）、成分（Ｂ）および成分（Ｃ）の合計に対して、成分（Ａ）の含有量は、４０〜９０質量％である、上記［１］〜［９］のいずれかに記載の表面処理剤。
［１１］  表面処理剤中、成分（Ａ）、成分（Ｂ）および成分（Ｃ）の合計に対して、
成分（Ａ）の含有量は、４０〜８０質量％であり、
成分（Ｂ）の含有量は、５〜２０質量％であり、
成分（Ｃ）の含有量は、１０〜３０質量％である、
上記［１］〜［１０］のいずれかに記載の表面処理剤。
［１２］  シリコーンオイル、および触媒から選択される１種またはそれ以上の他の成分をさらに含有する、上記［１］〜［１１］のいずれかに記載の表面処理剤。
［１３］  さらに溶媒を含む、上記［１］〜［１２］のいずれかに記載の表面処理剤。
［１４］  防汚性コーティング剤または防水性コーティング剤として使用される、上記［１］〜［１３］のいずれかに記載の表面処理剤。
［１５］  真空蒸着用である、上記［１］〜［１４］のいずれかに記載の表面処理剤。
［１６］  上記［１］〜［１５］のいずれかに記載の表面処理剤を含有するペレット。
［１７］  基材と、該基材上に、上記［１］〜［１５］のいずれかに記載の表面処理剤より形成された層とを含む物品。
【発明の効果】
【０００７】
本開示によれば、より高い摩擦耐久性を有する表面処理層を有する物品を提供することができる。
【発明を実施するための形態】
【０００８】
本明細書において用いられる場合、「１価の有機基」とは、炭素を含有する１価の基を意味する。１価の有機基としては、特に限定されないが、炭化水素基またはその誘導体であり得る。炭化水素基の誘導体とは、炭化水素基の末端または分子鎖中に、１つまたはそれ以上のＮ、Ｏ、Ｓ、Ｓｉ、アミド、スルホニル、シロキサン、カルボニル、カルボニルオキシ等を有している基を意味する。尚、単に「有機基」と示す場合、１価の有機基を意味する。また、「２〜１０価の有機基」とは、炭素を含有する２〜１０価の基を意味する。かかる２〜１０価の有機基としては、特に限定されないが、有機基からさらに１〜９個の水素原子を脱離させた２〜１０価の基が挙げられる。例えば、２価の有機基としては、特に限定されるものではないが、有機基からさらに１個の水素原子を脱離させた２価の基が挙げられる。
【０００９】
本明細書において用いられる場合、「炭化水素基」とは、炭素および水素を含む基であって、炭化水素から１個の水素原子を脱離させた基を意味する。かかる炭化水素基としては、特に限定されるものではないが、１つまたはそれ以上の置換基により置換されていてもよい、Ｃ１−２０炭化水素基、例えば、脂肪族炭化水素基、芳香族炭化水素基等が挙げられる。上記「脂肪族炭化水素基」は、直鎖状、分枝鎖状または環状のいずれであってもよく、飽和または不飽和のいずれであってもよい。また、炭化水素基は、１つまたはそれ以上の環構造を含んでいてもよい。
【００１０】
本明細書において用いられる場合、「炭化水素基」の置換基としては、特に限定されないが、例えば、ハロゲン原子、１個またはそれ以上のハロゲン原子により置換されていてもよい、Ｃ１−６アルキル基、Ｃ２−６アルケニル基、Ｃ２−６アルキニル基、Ｃ３−１０シクロアルキル基、Ｃ３−１０不飽和シクロアルキル基、５〜１０員のヘテロシクリル基、５〜１０員の不飽和ヘテロシクリル基、Ｃ６−１０アリール基および５〜１０員のヘテロアリール基から選択される１個またはそれ以上の基が挙げられる。
【００１１】
本開示の表面処理剤は、
成分（Ａ）：式（１Ａ）または（２Ａ）で表される少なくとも１種のフルオロポリエーテル基含有化合物、
成分（Ｂ）：式（１Ｂ）または（２Ｂ）で表される少なくとも１種のフルオロポリエーテル基含有化合物、および
成分（Ｃ）：１種またはそれ以上の含フッ素オイル
を含む。
【００１２】
本開示の表面処理剤は、成分（Ａ）、成分（Ｂ）および成分（Ｃ）を含むことにより、より高い摩擦耐久性を有する。
【００１３】
（成分（Ａ）：フルオロポリエーテル基含有化合物）
上記フルオロポリエーテル基含有化合物は、下記式（１Ａ）または（２Ａ）：
【化５】
0006908166.tif 000006
［式中：
Ｒｆ１Ａは、各出現においてそれぞれ独立して、Ｒｆ１−ＲＦ−Ｏｑ−であり；
Ｒｆ２Ａは、−Ｒｆ２ｐ−ＲＦ−Ｏｑ−であり；
Ｒｆ１は、各出現においてそれぞれ独立して、１個またはそれ以上のフッ素原子により置換されていてもよいＣ１−１６アルキル基であり；
Ｒｆ２は、１個またはそれ以上のフッ素原子により置換されていてもよいＣ１−６アルキレン基であり；
ＲＦは、各出現においてそれぞれ独立して、２価のフルオロポリエーテル基であり；
ｐは、０または１であり；
ｑは、各出現においてそれぞれ独立して、０または１であり；
ＲＡは、各出現においてそれぞれ独立して、下記式（Ｓ１）：
【化６】
0006908166.tif 000007
（式中：
Ｒｄ１は、各出現においてそれぞれ独立して、−Ｚ２−ＣＲ３１ｐ２Ｒ３２ｑ２Ｒ３３ｒ２であり； 
Ｚ２は、各出現においてそれぞれ独立して、単結合、酸素原子または２価の有機基であり； 
Ｒ３１は、各出現においてそれぞれ独立して、−Ｚ２’−ＣＲ３２’ｑ２’Ｒ３３’ｒ２’であり； 
Ｒ３２は、各出現においてそれぞれ独立して、−Ｚ３−ＳｉＲ３４ｎ２Ｒ３５３−ｎ２であり；
Ｒ３３は、各出現においてそれぞれ独立して、水素原子、水酸基または１価の有機基であり；
ｐ２は、各出現においてそれぞれ独立して、０〜３の整数であり；
ｑ２は、各出現においてそれぞれ独立して、０〜３の整数であり；
ｒ２は、各出現においてそれぞれ独立して、０〜３の整数であり；
Ｚ２’は、各出現においてそれぞれ独立して、単結合、酸素原子または２価の有機基であり； 
Ｒ３２’は、各出現においてそれぞれ独立して、−Ｚ３−ＳｉＲ３４ｎ２Ｒ３５３−ｎ２であり；
Ｒ３３’は、各出現においてそれぞれ独立して、水素原子、水酸基または１価の有機基であり；
ｑ２’は、各出現においてそれぞれ独立して、０〜３の整数であり；
ｒ２’は、各出現においてそれぞれ独立して、０〜３の整数であり；
Ｚ３は、各出現においてそれぞれ独立して、単結合、酸素原子または２価の有機基であり； 
Ｒ３４は、各出現においてそれぞれ独立して、水酸基または加水分解性基であり；
Ｒ３５は、各出現においてそれぞれ独立して、水素原子または１価の有機基であり；
ｎ２は、各出現においてそれぞれ独立して、０〜３の整数であり；
Ｒｅ１は、各出現においてそれぞれ独立して、−Ｚ３−ＳｉＲ３４ｎ２Ｒ３５３−ｎ２であり；
Ｒｆ１は、各出現においてそれぞれ独立して、水素原子、水酸基または１価の有機基であり；
ｋ２は、各出現においてそれぞれ独立して、０〜３の整数であり；
ｌ２は、各出現においてそれぞれ独立して、０〜３の整数であり；
ｍ２は、各出現においてそれぞれ独立して、０〜３の整数である。）
で表される基であり；
少なくとも１つのＲＡは、水酸基または加水分解性基が結合したＳｉ原子を含む１価の基であり；
ＸＡは、それぞれ独立して、単結合または２〜１０価の有機基であり；
α１は、１〜９の整数であり；
β１は、１〜９の整数であり；
γ１は、それぞれ独立して、１〜９の整数である。］
で表される少なくとも１種のフルオロポリエーテル基含有化合物である。
【００１４】
上記式中、Ｒｆ１Ａは、各出現においてそれぞれ独立して、Ｒｆ１−ＲＦ−Ｏｑ−である。
【００１５】
上記式中、Ｒｆ２Ａは、−Ｒｆ２ｐ−ＲＦ−Ｏｑ−である。
【００１６】
上記Ｒｆ１は、各出現においてそれぞれ独立して、１個またはそれ以上のフッ素原子により置換されていてもよいＣ１−１６アルキル基である。
【００１７】
上記１個またはそれ以上のフッ素原子により置換されていてもよいＣ１−１６アルキル基における「Ｃ１−１６アルキル基」は、直鎖であっても、分枝鎖であってもよく、好ましくは、直鎖または分枝鎖のＣ１−６アルキル基、特にＣ１−３アルキル基であり、より好ましくは直鎖のＣ１−６アルキル基、特にＣ１−３アルキル基である。
【００１８】
上記Ｒｆ１は、好ましくは、１個またはそれ以上のフッ素原子により置換されているＣ１−１６アルキル基であり、より好ましくはＣＦ２Ｈ−Ｃ１−１５パーフルオロアルキレン基であり、さらに好ましくはＣ１−１６パーフルオロアルキル基である。
【００１９】
上記Ｃ１−１６パーフルオロアルキル基は、直鎖であっても、分枝鎖であってもよく、好ましくは、直鎖または分枝鎖のＣ１−６パーフルオロアルキル基、特にＣ１−３パーフルオロアルキル基であり、より好ましくは直鎖のＣ１−６パーフルオロアルキル基、特にＣ１−３パーフルオロアルキル基、具体的には−ＣＦ３、−ＣＦ２ＣＦ３、または−ＣＦ２ＣＦ２ＣＦ３である。
【００２０】
上記式において、Ｒｆ２は、１個またはそれ以上のフッ素原子により置換されていてもよいＣ１−６アルキレン基である。
【００２１】
上記１個またはそれ以上のフッ素原子により置換されていてもよいＣ１−６アルキレン基における「Ｃ１−６アルキレン基」は、直鎖であっても、分枝鎖であってもよく、好ましくは、直鎖または分枝鎖のＣ１−３アルキレン基であり、より好ましくは直鎖のＣ１−３アルキレン基である。
【００２２】
上記Ｒｆ２は、好ましくは、１個またはそれ以上のフッ素原子により置換されているＣ１−６アルキレン基であり、より好ましくはＣ１−６パーフルオロアルキレン基であり、さらに好ましくはＣ１−３パーフルオロアルキレン基である。
【００２３】
上記Ｃ１−６パーフルオロアルキレン基は、直鎖であっても、分枝鎖であってもよく、好ましくは、直鎖または分枝鎖のＣ１−３パーフルオロアルキレン基であり、より好ましくは直鎖のＣ１−３パーフルオロアルキル基、具体的には−ＣＦ２−、−ＣＦ２ＣＦ２−、または−ＣＦ２ＣＦ２ＣＦ２−である。
【００２４】
上記ｐは、０または１である。一の態様において、ｐは０である。別の態様においてｐは１である。
【００２５】
上記ｑは、各出現においてそれぞれ独立して、０または１である。一の態様において、ｑは０である。別の態様においてｑは１である。
【００２６】
上記ＲＦは、各出現においてそれぞれ独立して、２価のフルオロポリエーテル基である。
【００２７】
ＲＦは、好ましくは、式：
−（ＯＣ６Ｆ１２）ａ−（ＯＣ５Ｆ１０）ｂ−（ＯＣ４Ｆ８）ｃ−（ＯＣ３ＲＦａ６）ｄ−（ＯＣ２Ｆ４）ｅ−（ＯＣＦ２）ｆ−
［式中：
ＲＦａは、各出現においてそれぞれ独立して、水素原子、フッ素原子または塩素原子であり、
ａ、ｂ、ｃ、ｄ、ｅおよびｆは、それぞれ独立して、０〜２００の整数であって、ａ、ｂ、ｃ、ｄ、ｅおよびｆの和は１以上である。ａ、ｂ、ｃ、ｄ、ｅまたはｆを付して括弧でくくられた各繰り返し単位の存在順序は式中において任意である。］
で表される基である。
【００２８】
ＲＦａは、好ましくは、水素原子またはフッ素原子であり、より好ましくは、フッ素原子である。
【００２９】
ａ、ｂ、ｃ、ｄ、ｅおよびｆは、好ましくは、それぞれ独立して、０〜１００の整数であってもよい。
【００３０】
ａ、ｂ、ｃ、ｄ、ｅおよびｆの和は、好ましくは５以上であり、より好ましくは１０以上であり、例えば１５以上または２０以上であってもよい。ａ、ｂ、ｃ、ｄ、ｅおよびｆの和は、好ましくは２００以下、より好ましくは１００以下、さらに好ましくは６０以下であり、例えば５０以下または３０以下であってもよい。
【００３１】
これら繰り返し単位は、直鎖状であっても、分枝鎖状であってもよい。例えば、上記繰り返し単位は、−（ＯＣ６Ｆ１２）−は、−（ＯＣＦ２ＣＦ２ＣＦ２ＣＦ２ＣＦ２ＣＦ２）−、−（ＯＣＦ（ＣＦ３）ＣＦ２ＣＦ２ＣＦ２ＣＦ２）−、−（ＯＣＦ２ＣＦ（ＣＦ３）ＣＦ２ＣＦ２ＣＦ２）−、−（ＯＣＦ２ＣＦ２ＣＦ（ＣＦ３）ＣＦ２ＣＦ２）−、−（ＯＣＦ２ＣＦ２ＣＦ２ＣＦ（ＣＦ３）ＣＦ２）−、−（ＯＣＦ２ＣＦ２ＣＦ２ＣＦ２ＣＦ（ＣＦ３））−等であってもよい。−（ＯＣ５Ｆ１０）−は、−（ＯＣＦ２ＣＦ２ＣＦ２ＣＦ２ＣＦ２）−、−（ＯＣＦ（ＣＦ３）ＣＦ２ＣＦ２ＣＦ２）−、−（ＯＣＦ２ＣＦ（ＣＦ３）ＣＦ２ＣＦ２）−、−（ＯＣＦ２ＣＦ２ＣＦ（ＣＦ３）ＣＦ２）−、−（ＯＣＦ２ＣＦ２ＣＦ２ＣＦ（ＣＦ３））−等であってもよい。−（ＯＣ４Ｆ８）−は、−（ＯＣＦ２ＣＦ２ＣＦ２ＣＦ２）−、−（ＯＣＦ（ＣＦ３）ＣＦ２ＣＦ２）−、−（ＯＣＦ２ＣＦ（ＣＦ３）ＣＦ２）−、−（ＯＣＦ２ＣＦ２ＣＦ（ＣＦ３））−、−（ＯＣ（ＣＦ３）２ＣＦ２）−、−（ＯＣＦ２Ｃ（ＣＦ３）２）−、−（ＯＣＦ（ＣＦ３）ＣＦ（ＣＦ３））−、−（ＯＣＦ（Ｃ２Ｆ５）ＣＦ２）−および−（ＯＣＦ２ＣＦ（Ｃ２Ｆ５））−のいずれであってもよい。−（ＯＣ３Ｆ６）−（即ち、上記式中、ＲＦａはフッ素原子である）は、−（ＯＣＦ２ＣＦ２ＣＦ２）−、−（ＯＣＦ（ＣＦ３）ＣＦ２）−および−（ＯＣＦ２ＣＦ（ＣＦ３））−のいずれであってもよい。−（ＯＣ２Ｆ４）−は、−（ＯＣＦ２ＣＦ２）−および−（ＯＣＦ（ＣＦ３））−のいずれであってもよい。
【００３２】
一の態様において、上記繰り返し単位は直鎖状である。上記繰り返し単位を直鎖状とすることにより、表面処理層の表面滑り性、摩擦耐久性等を向上させることができる。
【００３３】
一の態様において、上記繰り返し単位は分枝鎖状である。上記繰り返し単位を分枝鎖状とすることにより、表面処理層の動摩擦係数を大きくすることができる。
【００３４】
一の態様において、ＲＦは、各出現においてそれぞれ独立して、下記式（ｆ１）〜（ｆ５）のいずれかで表される基である。
−（ＯＣ３Ｆ６）ｄ−      （ｆ１）
［式中、ｄは、１〜２００の整数である。］；
−（ＯＣ４Ｆ８）ｃ−（ＯＣ３Ｆ６）ｄ−（ＯＣ２Ｆ４）ｅ−（ＯＣＦ２）ｆ−  （ｆ２）
［式中、ｃおよびｄは、それぞれ独立して０以上３０以下の整数であり、ｅおよびｆは、それぞれ独立して１以上２００以下の整数であり、
ｃ、ｄ、ｅおよびｆの和は２以上であり、
添字ｃ、ｄ、ｅまたはｆを付して括弧でくくられた各繰り返し単位の存在順序は、式中において任意である。］；
−（Ｒ６−Ｒ７）ｇ−      （ｆ３）
［式中、Ｒ６は、ＯＣＦ２またはＯＣ２Ｆ４であり、
Ｒ７は、ＯＣ２Ｆ４、ＯＣ３Ｆ６、ＯＣ４Ｆ８、ＯＣ５Ｆ１０およびＯＣ６Ｆ１２から選択される基であるか、あるいは、これらの基から独立して選択される２または３つの基の組み合わせであり、
ｇは、２〜１００の整数である。］；
−（ＯＣ６Ｆ１２）ａ−（ＯＣ５Ｆ１０）ｂ−（ＯＣ４Ｆ８）ｃ−（ＯＣ３Ｆ６）ｄ−（ＯＣ２Ｆ４）ｅ−（ＯＣＦ２）ｆ−      （ｆ４）
［式中、ｅは、１以上２００以下の整数であり、ａ、ｂ、ｃ、ｄおよびｆは、それぞれ独立して０以上２００以下の整数であって、ａ、ｂ、ｃ、ｄ、ｅおよびｆの和は少なくとも１であり、また、ａ、ｂ、ｃ、ｄ、ｅまたはｆを付して括弧でくくられた各繰り返し単位の存在順序は式中において任意である。］
−（ＯＣ６Ｆ１２）ａ−（ＯＣ５Ｆ１０）ｂ−（ＯＣ４Ｆ８）ｃ−（ＯＣ３Ｆ６）ｄ−（ＯＣ２Ｆ４）ｅ−（ＯＣＦ２）ｆ−      （ｆ５）
［式中、ｆは、１以上２００以下の整数であり、ａ、ｂ、ｃ、ｄおよびｅは、それぞれ独立して０以上２００以下の整数であって、ａ、ｂ、ｃ、ｄ、ｅおよびｆの和は少なくとも１であり、また、ａ、ｂ、ｃ、ｄ、ｅまたはｆを付して括弧でくくられた各繰り返し単位の存在順序は式中において任意である。］
【００３５】
上記式（ｆ１）において、ｄは、好ましくは５〜２００、より好ましくは１０〜１００、さらに好ましくは１５〜５０、例えば２５〜３５の整数である。上記式（ｆ１）は、好ましくは、−（ＯＣＦ２ＣＦ２ＣＦ２）ｄ−または−（ＯＣＦ（ＣＦ３）ＣＦ２）ｄ−で表される基であり、より好ましくは、−（ＯＣＦ２ＣＦ２ＣＦ２）ｄ−で表される基である。
【００３６】
上記式（ｆ２）において、ｅおよびｆは、それぞれ独立して、好ましくは５以上２００以下、より好ましくは１０〜２００の整数である。また、ｃ、ｄ、ｅおよびｆの和は、好ましくは５以上であり、より好ましくは１０以上であり、例えば１５以上または２０以上であってもよい。一の態様において、上記式（ｆ２）は、好ましくは、−（ＯＣＦ２ＣＦ２ＣＦ２ＣＦ２）ｃ−（ＯＣＦ２ＣＦ２ＣＦ２）ｄ−（ＯＣＦ２ＣＦ２）ｅ−（ＯＣＦ２）ｆ−で表される基である。別の態様において、式（ｆ２）は、−（ＯＣ２Ｆ４）ｅ−（ＯＣＦ２）ｆ−で表される基であってもよい。
【００３７】
上記式（ｆ３）において、Ｒ６は、好ましくは、ＯＣ２Ｆ４である。上記（ｆ３）において、Ｒ７は、好ましくは、ＯＣ２Ｆ４、ＯＣ３Ｆ６およびＯＣ４Ｆ８から選択される基であるか、あるいは、これらの基から独立して選択される２または３つの基の組み合わせであり、より好ましくは、ＯＣ３Ｆ６およびＯＣ４Ｆ８から選択される基である。ＯＣ２Ｆ４、ＯＣ３Ｆ６およびＯＣ４Ｆ８から独立して選択される２または３つの基の組み合わせとしては、特に限定されないが、例えば−ＯＣ２Ｆ４ＯＣ３Ｆ６−、−ＯＣ２Ｆ４ＯＣ４Ｆ８−、−ＯＣ３Ｆ６ＯＣ２Ｆ４−、−ＯＣ３Ｆ６ＯＣ３Ｆ６−、−ＯＣ３Ｆ６ＯＣ４Ｆ８−、−ＯＣ４Ｆ８ＯＣ４Ｆ８−、−ＯＣ４Ｆ８ＯＣ３Ｆ６−、−ＯＣ４Ｆ８ＯＣ２Ｆ４−、−ＯＣ２Ｆ４ＯＣ２Ｆ４ＯＣ３Ｆ６−、−ＯＣ２Ｆ４ＯＣ２Ｆ４ＯＣ４Ｆ８−、−ＯＣ２Ｆ４ＯＣ３Ｆ６ＯＣ２Ｆ４−、−ＯＣ２Ｆ４ＯＣ３Ｆ６ＯＣ３Ｆ６−、−ＯＣ２Ｆ４ＯＣ４Ｆ８ＯＣ２Ｆ４−、−ＯＣ３Ｆ６ＯＣ２Ｆ４ＯＣ２Ｆ４−、−ＯＣ３Ｆ６ＯＣ２Ｆ４ＯＣ３Ｆ６−、−ＯＣ３Ｆ６ＯＣ３Ｆ６ＯＣ２Ｆ４−、および−ＯＣ４Ｆ８ＯＣ２Ｆ４ＯＣ２Ｆ４−等が挙げられる。上記式（ｆ３）において、ｇは、好ましくは３以上、より好ましくは５以上の整数である。上記ｇは、好ましくは５０以下の整数である。上記式（ｆ３）において、ＯＣ２Ｆ４、ＯＣ３Ｆ６、ＯＣ４Ｆ８、ＯＣ５Ｆ１０およびＯＣ６Ｆ１２は、直鎖または分枝鎖のいずれであってもよく、好ましくは直鎖である。この態様において、上記式（ｆ３）は、好ましくは、−（ＯＣ２Ｆ４−ＯＣ３Ｆ６）ｇ−または−（ＯＣ２Ｆ４−ＯＣ４Ｆ８）ｇ−である。
【００３８】
上記式（ｆ４）において、ｅは、好ましくは、１以上１００以下、より好ましくは５以上１００以下の整数である。ａ、ｂ、ｃ、ｄ、ｅおよびｆの和は、好ましくは５以上であり、より好ましくは１０以上、例えば１０以上１００以下である。
【００３９】
上記式（ｆ５）において、ｆは、好ましくは、１以上１００以下、より好ましくは５以上１００以下の整数である。ａ、ｂ、ｃ、ｄ、ｅおよびｆの和は、好ましくは５以上であり、より好ましくは１０以上、例えば１０以上１００以下である。
【００４０】
一の態様において、上記ＲＦは、上記式（ｆ１）で表される基である。
【００４１】
一の態様において、上記ＲＦは、上記式（ｆ２）で表される基である。
【００４２】
一の態様において、上記ＲＦは、上記式（ｆ３）で表される基である。
【００４３】
一の態様において、上記ＲＦは、上記式（ｆ４）で表される基である。
【００４４】
一の態様において、上記ＲＦは、上記式（ｆ５）で表される基である。
【００４５】
好ましい態様において、式（１Ａ）および式（２Ａ）において、Ｒｆ１ＡおよびＲｆ２Ａ中のＲＦは、上記式（ｆ２）で表される基である。
【００４６】
上記ＲＦにおいて、ｆに対するｅの比（以下、「ｅ／ｆ比」という）は、０．１〜１０であり、好ましくは０．２〜５であり、より好ましくは０．２〜２であり、さらに好ましくは０．２〜１．５であり、さらにより好ましくは０．２〜０．８５である。ｅ／ｆ比を１０以下にすることにより、この化合物から得られる表面処理層の滑り性、摩擦耐久性および耐ケミカル性（例えば、人工汗に対する耐久性）がより向上する。ｅ／ｆ比がより小さいほど、表面処理層の滑り性および摩擦耐久性はより向上する。一方、ｅ／ｆ比を０．１以上にすることにより、化合物の安定性をより高めることができる。ｅ／ｆ比がより大きいほど、化合物の安定性はより向上する。
【００４７】
一の態様において、上記ｅ／ｆ比は、好ましくは０．２〜０．９５であり、より好ましくは０．２〜０．９である。
【００４８】
一の態様において、耐熱性の観点から、上記ｅ／ｆ比は、好ましくは１．０以上であり、より好ましくは１．０〜２．０である。
【００４９】
上記フルオロポリエーテル基含有化合物において、Ｒｆ１ＡおよびＲｆ２Ａ部分の数平均分子量は、特に限定されるものではないが、例えば５００〜３０，０００、好ましくは１，５００〜３０，０００、より好ましくは２，０００〜１０，０００である。本明細書において、Ｒｆ１ＡおよびＲｆ２Ａの数平均分子量は、１９Ｆ−ＮＭＲにより測定される値とする。
【００５０】
別の態様において、ＲＦ部分の数平均分子量は、５００〜３０，０００、好ましくは１，０００〜２０，０００、より好ましくは２，０００〜１５，０００、さらにより好ましくは２，０００〜１０，０００、例えば３，０００〜６，０００であり得る。
【００５１】
別の態様において、ＲＦ部分の数平均分子量は、４，０００〜３０，０００、好ましくは５，０００〜１０，０００、より好ましくは６，０００〜１０，０００であり得る。
【００５２】
上記式中、ＲＡは、各出現においてそれぞれ独立して、下記式（Ｓ１）：
【化７】
0006908166.tif 000008
（式中：
Ｒｄ１は、各出現においてそれぞれ独立して、−Ｚ２−ＣＲ３１ｐ２Ｒ３２ｑ２Ｒ３３ｒ２であり； 
Ｚ２は、各出現においてそれぞれ独立して、単結合、酸素原子または２価の有機基であり； 
Ｒ３１は、各出現においてそれぞれ独立して、−Ｚ２’−ＣＲ３２’ｑ２’Ｒ３３’ｒ２’であり； 
Ｒ３２は、各出現においてそれぞれ独立して、−Ｚ３−ＳｉＲ３４ｎ２Ｒ３５３−ｎ２であり；
Ｒ３３は、各出現においてそれぞれ独立して、水素原子、水酸基または１価の有機基であり；
ｐ２は、各出現においてそれぞれ独立して、０〜３の整数であり；
ｑ２は、各出現においてそれぞれ独立して、０〜３の整数であり；
ｒ２は、各出現においてそれぞれ独立して、０〜３の整数であり；
Ｚ２’は、各出現においてそれぞれ独立して、単結合、酸素原子または２価の有機基であり； 
Ｒ３２’は、各出現においてそれぞれ独立して、−Ｚ３−ＳｉＲ３４ｎ２Ｒ３５３−ｎ２であり；
Ｒ３３’は、各出現においてそれぞれ独立して、水素原子、水酸基または１価の有機基であり；
ｑ２’は、各出現においてそれぞれ独立して、０〜３の整数であり；
ｒ２’は、各出現においてそれぞれ独立して、０〜３の整数であり；
Ｚ３は、各出現においてそれぞれ独立して、単結合、酸素原子または２価の有機基であり； 
Ｒ３４は、各出現においてそれぞれ独立して、水酸基または加水分解性基であり；
Ｒ３５は、各出現においてそれぞれ独立して、水素原子または１価の有機基であり；
ｎ２は、各出現においてそれぞれ独立して、０〜３の整数であり；
Ｒｅ１は、各出現においてそれぞれ独立して、−Ｚ３−ＳｉＲ３４ｎ２Ｒ３５３−ｎ２であり；
Ｒｆ１は、各出現においてそれぞれ独立して、水素原子、水酸基または１価の有機基であり；
ｋ２は、各出現においてそれぞれ独立して、０〜３の整数であり；
ｌ２は、各出現においてそれぞれ独立して、０〜３の整数であり；
ｍ２は、各出現においてそれぞれ独立して、０〜３の整数である。）
で表される基である。
【００５３】
上記ＲＡは、水酸基または加水分解性基が結合したＳｉ原子を含む１価の基である。
【００５４】
ここに、「加水分解性基」とは、加水分解反応を受け得る基を意味し、すなわち、加水分解反応により、化合物の主骨格から脱離し得る基を意味する。加水分解性基の例としては、−ＯＲｈ、−ＯＣＯＲｈ、−Ｏ−Ｎ＝ＣＲｈ２、−ＮＲｈ２、−ＮＨＲｈ、ハロゲン（これら式中、Ｒｈは、置換または非置換のＣ１−４アルキル基を示す）などが挙げられる。
【００５５】
上記Ｒｄ１は、各出現においてそれぞれ独立して、−Ｚ２−ＣＲ３１ｐ２Ｒ３２ｑ２Ｒ３３ｒ２である。
【００５６】
上記Ｚ２は、各出現においてそれぞれ独立して、単結合、酸素原子または２価の有機基である。尚、以下Ｚ２として記載する構造は、右側が（ＣＲ３１ｐ２Ｒ３２ｑ２Ｒ３３ｒ２）に結合する。
【００５７】
好ましい態様において、Ｚ２は、２価の有機基である。
【００５８】
上記Ｚ２は、好ましくは、Ｃ１−６アルキレン基、−（ＣＨ２）ｚ５−Ｏ−（ＣＨ２）ｚ６−（式中、ｚ５は、０〜６の整数、例えば１〜６の整数であり、ｚ６は、０〜６の整数、例えば１〜６の整数である）または、−（ＣＨ２）ｚ７−フェニレン−（ＣＨ２）ｚ８−（式中、ｚ７は、０〜６の整数、例えば１〜６の整数であり、ｚ８は、０〜６の整数、例えば１〜６の整数である）である。かかるＣ１−６アルキレン基は、直鎖であっても、分枝鎖であってもよいが、好ましくは直鎖である。これらの基は、例えば、フッ素原子、Ｃ１−６アルキル基、Ｃ２−６アルケニル基、およびＣ２−６アルキニル基から選択される１個またはそれ以上の置換基により置換されていてもよいが、好ましくは非置換である。
【００５９】
好ましい態様において、Ｚ２は、Ｃ１−６アルキレン基または−（ＣＨ２）ｚ７−フェニレン−（ＣＨ２）ｚ８−、好ましくは−フェニレン−（ＣＨ２）ｚ８−である。Ｚ２がかかる基である場合、光耐性、特に紫外線耐性がより高くなり得る。
【００６０】
別の好ましい態様において、上記Ｚ２は、Ｃ１−３アルキレン基である。一の態様において、Ｚ２は、−ＣＨ２ＣＨ２ＣＨ２−であり得る。別の態様において、Ｚ２は、−ＣＨ２ＣＨ２−であり得る。
【００６１】
上記Ｒ３１は、各出現においてそれぞれ独立して、−Ｚ２’−ＣＲ３２’ｑ２’Ｒ３３’ｒ２’である。
【００６２】
上記Ｚ２’は、各出現においてそれぞれ独立して、単結合、酸素原子または２価の有機基である。尚、以下Ｚ２’として記載する構造は、右側が（ＣＲ３２’ｑ２’Ｒ３３’ｒ２’）に結合する。
【００６３】
上記Ｚ２’は、好ましくは、Ｃ１−６アルキレン基、−（ＣＨ２）ｚ５’−Ｏ−（ＣＨ２）ｚ６’−（式中、ｚ５’は、０〜６の整数、例えば１〜６の整数であり、ｚ６’は、０〜６の整数、例えば１〜６の整数である）または、−（ＣＨ２）ｚ７’−フェニレン−（ＣＨ２）ｚ８’−（式中、ｚ７’は、０〜６の整数、例えば１〜６の整数であり、ｚ８’は、０〜６の整数、例えば１〜６の整数である）である。かかるＣ１−６アルキレン基は、直鎖であっても、分枝鎖であってもよいが、好ましくは直鎖である。これらの基は、例えば、フッ素原子、Ｃ１−６アルキル基、Ｃ２−６アルケニル基、およびＣ２−６アルキニル基から選択される１個またはそれ以上の置換基により置換されていてもよいが、好ましくは非置換である。
【００６４】
好ましい態様において、Ｚ２’は、Ｃ１−６アルキレン基または−（ＣＨ２）ｚ７’−フェニレン−（ＣＨ２）ｚ８’−、好ましくは−フェニレン−（ＣＨ２）ｚ８’−である。Ｚ２’がかかる基である場合、光耐性、特に紫外線耐性がより高くなり得る。
【００６５】
別の好ましい態様において、上記Ｚ２’は、Ｃ１−３アルキレン基である。一の態様において、Ｚ２’は、−ＣＨ２ＣＨ２ＣＨ２−であり得る。別の態様において、Ｚ２’は、−ＣＨ２ＣＨ２−であり得る。
【００６６】
上記Ｒ３２’は、各出現においてそれぞれ独立して、−Ｚ３−ＳｉＲ３４ｎ２Ｒ３５３−ｎ２である。
【００６７】
上記Ｚ３は、各出現においてそれぞれ独立して、単結合、酸素原子または２価の有機基である。尚、以下Ｚ３として記載する構造は、右側が（ＳｉＲ３４ｎ２Ｒ３５３−ｎ２）に結合する。
【００６８】
一の態様において、Ｚ３は酸素原子である。
【００６９】
一の態様において、Ｚ３は２価の有機基である。
【００７０】
上記Ｚ３は、好ましくは、Ｃ１−６アルキレン基、−（ＣＨ２）ｚ５”−Ｏ−（ＣＨ２）ｚ６”−（式中、ｚ５”は、０〜６の整数、例えば１〜６の整数であり、ｚ６”は、０〜６の整数、例えば１〜６の整数である）または、−（ＣＨ２）ｚ７”−フェニレン−（ＣＨ２）ｚ８”−（式中、ｚ７”は、０〜６の整数、例えば１〜６の整数であり、ｚ８”は、０〜６の整数、例えば１〜６の整数である）である。かかるＣ１−６アルキレン基は、直鎖であっても、分枝鎖であってもよいが、好ましくは直鎖である。これらの基は、例えば、フッ素原子、Ｃ１−６アルキル基、Ｃ２−６アルケニル基、およびＣ２−６アルキニル基から選択される１個またはそれ以上の置換基により置換されていてもよいが、好ましくは非置換である。
【００７１】
好ましい態様において、Ｚ３は、Ｃ１−６アルキレン基または−（ＣＨ２）ｚ７”−フェニレン−（ＣＨ２）ｚ８”−、好ましくは−フェニレン−（ＣＨ２）ｚ８”−である。Ｚ３がかかる基である場合、光耐性、特に紫外線耐性がより高くなり得る。
【００７２】
別の好ましい態様において、上記Ｚ３は、Ｃ１−３アルキレン基である。一の態様において、Ｚ３は、−ＣＨ２ＣＨ２ＣＨ２−であり得る。別の態様において、Ｚ３は、−ＣＨ２ＣＨ２−であり得る。
【００７３】
上記Ｒ３４は、各出現においてそれぞれ独立して、水酸基または加水分解性基である。
【００７４】
上記Ｒ３４は、好ましくは、各出現においてそれぞれ独立して、加水分解性基である。
【００７５】
上記Ｒ３４は、好ましくは、各出現においてそれぞれ独立して、−ＯＲｈ、−ＯＣＯＲｈ、−Ｏ−Ｎ＝ＣＲｈ２、−ＮＲｈ２、−ＮＨＲｈ、またはハロゲン（これら式中、Ｒｈは、置換または非置換のＣ１−４アルキル基を示す）であり、より好ましくは−ＯＲｈ（即ち、アルコキシ基）である。Ｒｈとしては、メチル基、エチル基、プロピル基、イソプロピル基、ｎ−ブチル基、イソブチル基などの非置換アルキル基；クロロメチル基などの置換アルキル基が挙げられる。それらの中でも、アルキル基、特に非置換アルキル基が好ましく、メチル基またはエチル基がより好ましい。一の態様において、Ｒｈは、メチル基であり、別の態様において、Ｒｈは、エチル基である。
【００７６】
上記Ｒ３５は、各出現においてそれぞれ独立して、水素原子または１価の有機基である。かかる１価の有機基は、上記加水分解性基を除く１価の有機基である。
【００７７】
上記Ｒ３５において、１価の有機基は、好ましくはＣ１−２０アルキル基であり、より好ましくはＣ１−６アルキル基、さらに好ましくはメチル基である。
【００７８】
上記式中、ｎ２は、（ＳｉＲ３４ｎ２Ｒ３５３−ｎ２）単位毎にそれぞれ独立して、０〜３の整数である。ただし、式（１Ａ）および式（２Ａ）の末端部分において、ｎ２が１〜３である（ＳｉＲ３４ｎ２Ｒ３５３−ｎ２）単位が少なくとも１つ存在する。即ち、かかる末端部分において、すべてのｎ２が同時に０になることはない。換言すれば、式（１Ａ）および式（２Ａ）の末端部分において、水酸基または加水分解性基が結合したＳｉ原子が少なくとも１つ存在する。
【００７９】
ｎ２は、（ＳｉＲ３４ｎ２Ｒ３５３−ｎ２）単位毎にそれぞれ独立して、好ましくは１〜３の整数であり、より好ましくは２〜３、さらに好ましくは３である。
【００８０】
上記Ｒ３３’は、各出現においてそれぞれ独立して、水素原子、水酸基または１価の有機基である。かかる１価の有機基は、上記加水分解性基を除く１価の有機基である。
【００８１】
上記Ｒ３３’において、１価の有機基は、好ましくはＣ１−２０アルキル基または−（ＣｓＨ２ｓ）ｔ１−（Ｏ−ＣｓＨ２ｓ）ｔ２（式中、ｓは、１〜６の整数、好ましくは２〜４の整数であり、ｔ１は１または０、好ましくは０であり、ｔ２は、１〜２０の整数、好ましくは２〜１０の整数、より好ましくは２〜６の整数である。）であり、より好ましくはＣ１−２０アルキル基、さらに好ましくはＣ１−６アルキル基、特に好ましくはメチル基である。
【００８２】
一の態様において、Ｒ３３’は、水酸基である。
【００８３】
別の態様において、Ｒ３３’は、１価の有機基、好ましくはＣ１−２０アルキル基であり、より好ましくはＣ１−６アルキル基である。
【００８４】
上記ｑ２’は、各出現においてそれぞれ独立して、０〜３の整数であり、上記ｒ２’は、各出現においてそれぞれ独立して、０〜３の整数である。尚、ｑ２’とｒ２’の合計は、（ＣＲ３２’ｑ２’Ｒ３３’ｒ２’）単位において、３である。
【００８５】
上記ｑ２’は、（ＣＲ３２’ｑ２’Ｒ３３’ｒ２’）単位毎にそれぞれ独立して、好ましくは１〜３の整数であり、より好ましくは２〜３、さらに好ましくは３である。
【００８６】
上記Ｒ３２は、各出現においてそれぞれ独立して、−Ｚ３−ＳｉＲ３４ｎ２Ｒ３５３−ｎ２である。かかる−Ｚ３−ＳｉＲ３４ｎ２Ｒ３５３−ｎ２は、上記Ｒ３２’における記載と同意義である。
【００８７】
上記Ｒ３３は、各出現においてそれぞれ独立して、水素原子、水酸基または１価の有機基である。かかる１価の有機基は、上記加水分解性基を除く１価の有機基である。
【００８８】
上記Ｒ３３において、１価の有機基は、好ましくはＣ１−２０アルキル基または−（ＣｓＨ２ｓ）ｔ１−（Ｏ−ＣｓＨ２ｓ）ｔ２（式中、ｓは、１〜６の整数、好ましくは２〜４の整数であり、ｔ１は１または０、好ましくは０であり、ｔ２は、１〜２０の整数、好ましくは２〜１０の整数、より好ましくは２〜６の整数である。）であり、より好ましくはＣ１−２０アルキル基、さらに好ましくはＣ１−６アルキル基、特に好ましくはメチル基である。
【００８９】
一の態様において、Ｒ３３は、水酸基である。
【００９０】
別の態様において、Ｒ３３は、１価の有機基、好ましくはＣ１−２０アルキル基であり、より好ましくはＣ１−６アルキル基である。
【００９１】
上記ｐ２は、各出現においてそれぞれ独立して、０〜３の整数であり、ｑ２は、各出現においてそれぞれ独立して、０〜３の整数であり、ｒ２は、各出現においてそれぞれ独立して、０〜３の整数である。尚、ｐ２、ｑ２およびｒ２の合計は、（ＣＲ３１ｐ２Ｒ３２ｑ２Ｒ３３ｒ２）単位において、３である。
【００９２】
一の態様において、ｐ２は、０である。
【００９３】
一の態様において、ｐ２は、（ＣＲ３１ｐ２Ｒ３２ｑ２Ｒ３３ｒ２）単位毎にそれぞれ独立して、１〜３の整数、２〜３の整数、または３であってもよい。好ましい態様において、ｐ２’は、３である。
【００９４】
一の態様において、ｑ２は、（ＣＲ３１ｐ２Ｒ３２ｑ２Ｒ３３ｒ２）単位毎にそれぞれ独立して、１〜３の整数であり、好ましくは２〜３の整数、より好ましくは３である。
【００９５】
一の態様において、ｐ２は０であり、ｑ２は、（ＣＲ３１ｐ２Ｒ３２ｑ２Ｒ３３ｒ２）単位毎にそれぞれ独立して、１〜３の整数であり、好ましくは２〜３の整数、さらに好ましくは３である。
【００９６】
上記Ｒｅ１は、各出現においてそれぞれ独立して、−Ｚ３−ＳｉＲ３４ｎ２Ｒ３５３−ｎ２である。かかる−Ｚ３−ＳｉＲ３４ｎ２Ｒ３５３−ｎ２は、上記Ｒ３２’における記載と同意義である。
【００９７】
上記Ｒｆ１は、各出現においてそれぞれ独立して、水素原子、水酸基または１価の有機基である。かかる１価の有機基は、上記加水分解性基を除く１価の有機基である。
【００９８】
上記Ｒｆ１において、１価の有機基は、好ましくはＣ１−２０アルキル基または−（ＣｓＨ２ｓ）ｔ１−（Ｏ−ＣｓＨ２ｓ）ｔ２（式中、ｓは、１〜６の整数、好ましくは２〜４の整数であり、ｔ１は１または０、好ましくは０であり、ｔ２は、１〜２０の整数、好ましくは２〜１０の整数、より好ましくは２〜６の整数である。）であり、より好ましくはＣ１−２０アルキル基、さらに好ましくはＣ１−６アルキル基、特に好ましくはメチル基である。
【００９９】
一の態様において、Ｒｆ１は、水酸基である。
【０１００】
別の態様において、Ｒｆ１は、１価の有機基、好ましくはＣ１−２０アルキル基であり、より好ましくはＣ１−６アルキル基である。
【０１０１】
上記ｋ２は、各出現においてそれぞれ独立して、０〜３の整数であり、ｌ２は、各出現においてそれぞれ独立して、０〜３の整数であり、ｍ２は、各出現においてそれぞれ独立して、０〜３の整数である。尚、ｋ２、ｌ２およびｍ２の合計は、（ＣＲｄ１ｋ２Ｒｅ１ｌ２Ｒｆ１ｍ２）単位において、３である。
【０１０２】
一の態様において、ＲＡが式（Ｓ４）で表される基である場合、ｎ２が１〜３、好ましくは２または３、より好ましくは３である（ＳｉＲ３４ｎ２Ｒ３５３−ｎ２）単位は、式（１）および式（２）の各末端部分において、２個以上、例えば２〜２７個、好ましくは２〜９個、より好ましくは２〜６個、さらに好ましくは２〜３個、特に好ましくは３個存在する。
【０１０３】
好ましい態様において、Ｒ３２’が存在する場合、少なくとも１つの、好ましくは全てのＲ３２’において、ｎ２は、１〜３の整数であり、好ましくは２または３、より好ましくは３である。
【０１０４】
好ましい態様において、Ｒ３２が存在する場合、少なくとも１つの、好ましくは全てのＲ３２において、ｎ２は、１〜３の整数であり、好ましくは２または３、より好ましくは３である。
【０１０５】
好ましい態様において、Ｒｅ１が存在する場合、少なくとも１つの、好ましくは全てのＲａ１において、ｎ２は、１〜３の整数であり、好ましくは２または３、より好ましくは３である。
【０１０６】
好ましい態様において、ｋ２は０であり、ｌ２は２であり、ｍ２は１であるか、あるいは、ｋ２は０であり、ｌ２は３であり、ｍ２は０である。好ましくは、ｋ２は０であり、ｌ２は３であり、ｍ２は０である。
【０１０７】
好ましい態様において、ｋ２は０であり、ｌ２は２または３、好ましくは３であり、ｎ２は、２または３、好ましくは３である。
【０１０８】
上記式（１Ａ）および（２Ａ）において、ＸＡは、主に撥水性および表面滑り性等を提供するフルオロポリエーテル部（Ｒｆ１ＡおよびＲｆ２Ａ）と基材との結合能を提供する部（ＲＡ）とを連結するリンカーと解される。従って、当該ＸＡは、式（１Ａ）および（２Ａ）で表される化合物が安定に存在し得るものであれば、単結合であってもよく、いずれの基であってもよい。
【０１０９】
上記式（１Ａ）において、α１は１〜９の整数であり、β１は１〜９の整数である。これらα１およびβ１は、ＸＡの価数に応じて変化し得る。α１およびβ１の和は、ＸＡの価数と同じである。例えば、ＸＡが１０価の有機基である場合、α１およびβ１の和は１０であり、例えばα１が９かつβ１が１、α１が５かつβ１が５、またはα１が１かつβ１が９となり得る。また、ＸＡが２価の有機基である場合、αおよびβは１である。
【０１１０】
上記式（２Ａ）において、γ１は１〜９の整数である。γ１は、ＸＡの価数に応じて変化し得る。即ち、γ１は、ＸＡの価数から１を引いた値である。
【０１１１】
ＸＡは、それぞれ独立して、単結合または２〜１０価の有機基である。
【０１１２】
上記ＸＡにおける２〜１０価の有機基は、好ましくは２〜８価の有機基である。一の態様において、かかる２〜１０価の有機基は、好ましくは２〜４価の有機基であり、より好ましくは２価の有機基である。別の態様において、かかる２〜１０価の有機基は、好ましくは３〜８価の有機基、より好ましくは３〜６価の有機基である。
【０１１３】
一の態様において、ＸＡは、単結合または２価の有機基であり、α１は１であり、β１は１である。
【０１１４】
一の態様において、ＸＡは、単結合または２価の有機基であり、γ１は１である。
【０１１５】
一の態様において、ＸＡは３〜６価の有機基であり、α１は１であり、β１は２〜５である。
【０１１６】
一の態様において、ＸＡは３〜６価の有機基であり、γ１は２〜５である。
【０１１７】
一の態様において、ＸＡは、３価の有機基であり、α１は１であり、β１は２である。
【０１１８】
一の態様において、ＸＡは、３価の有機基であり、γ１は２である。
【０１１９】
ＸＡが、単結合または２価の有機基である場合、式（１Ａ）および（２Ａ）は、下記式（１Ａ’）および（２Ａ’）で表される。
【化８】
0006908166.tif 000009
【０１２０】
一の態様において、ＸＡは単結合である。
【０１２１】
別の態様において、ＸＡは２価の有機基である。
【０１２２】
一の態様において、ＸＡとしては、例えば、単結合または下記式：
−（Ｒ５１）ｐ５−（Ｘ５１）ｑ５−
［式中：
Ｒ５１は、単結合、−（ＣＨ２）ｓ５−またはｏ−、ｍ−もしくはｐ−フェニレン基を表し、好ましくは−（ＣＨ２）ｓ５−であり、
ｓ５は、１〜２０の整数、好ましくは１〜６の整数、より好ましくは１〜３の整数、さらにより好ましくは１または２であり、
Ｘ５１は、−（Ｘ５２）ｌ５−を表し、
Ｘ５２は、各出現においてそれぞれ独立して、−Ｏ−、−Ｓ−、ｏ−、ｍ−もしくはｐ−フェニレン基、−Ｃ（Ｏ）Ｏ−、−Ｓｉ（Ｒ５３）２−、−（Ｓｉ（Ｒ５３）２Ｏ）ｍ５−Ｓｉ（Ｒ５３）２−、−ＣＯＮＲ５４−、−Ｏ−ＣＯＮＲ５４−、−ＮＲ５４−および−（ＣＨ２）ｎ５−からなる群から選択される基を表し、
Ｒ５３は、各出現においてそれぞれ独立して、フェニル基、Ｃ１−６アルキル基またはＣ１−６アルコキシ基を表し、好ましくはフェニル基またはＣ１−６アルキル基であり、より好ましくはメチル基であり、
Ｒ５４は、各出現においてそれぞれ独立して、水素原子、フェニル基またはＣ１−６アルキル基（好ましくはメチル基）を表し、
ｍ５は、各出現において、それぞれ独立して、１〜１００の整数、好ましくは１〜２０の整数であり、
ｎ５は、各出現において、それぞれ独立して、１〜２０の整数、好ましくは１〜６の整数、より好ましくは１〜３の整数であり、
ｌ５は、１〜１０の整数、好ましくは１〜５の整数、より好ましくは１〜３の整数であり、
ｐ５は、０または１であり、
ｑ５は、０または１であり、
ここに、ｐ５およびｑ５の少なくとも一方は１であり、ｐ５またはｑ５を付して括弧でくくられた各繰り返し単位の存在順序は任意である］
で表される２価の有機基が挙げられる。ここに、ＸＡ（典型的にはＸＡの水素原子）は、フッ素原子、Ｃ１−３アルキル基およびＣ１−３フルオロアルキル基から選択される１個またはそれ以上の置換基により置換されていてもよい。好ましい態様において、ＸＡは、これらの基により置換されていない。
【０１２３】
好ましい態様において、上記ＸＡは、それぞれ独立して、−（Ｒ５１）ｐ５−（Ｘ５１）ｑ５−Ｒ５２−である。Ｒ５２は、単結合、−（ＣＨ２）ｔ５−またはｏ−、ｍ−もしくはｐ−フェニレン基を表し、好ましくは−（ＣＨ２）ｔ５−である。ｔ５は、１〜２０の整数、好ましくは２〜６の整数、より好ましくは２〜３の整数である。ここに、Ｒ５２（典型的にはＲ５２の水素原子）は、フッ素原子、Ｃ１−３アルキル基およびＣ１−３フルオロアルキル基から選択される１個またはそれ以上の置換基により置換されていてもよい。好ましい態様において、Ｒ５６は、これらの基により置換されていない。
【０１２４】
好ましくは、上記ＸＡは、それぞれ独立して、
単結合、
−Ｃ１−２０アルキレン基、
−Ｒ５１−Ｘ５３−Ｒ５２−、または
−Ｘ５４−Ｒ５−
［式中、Ｒ５１およびＲ５２は、上記と同意義であり、
Ｘ５３は、
−Ｏ−、
−Ｓ−、
−Ｃ（Ｏ）Ｏ−、
−ＣＯＮＲ５４−、
−Ｏ−ＣＯＮＲ５４−、
−Ｓｉ（Ｒ５３）２−、
−（Ｓｉ（Ｒ５３）２Ｏ）ｍ５−Ｓｉ（Ｒ５３）２−、
−Ｏ−（ＣＨ２）u５−（Ｓｉ（Ｒ５３）２Ｏ）ｍ５−Ｓｉ（Ｒ５３）２−、
−Ｏ−（ＣＨ２）u５−Ｓｉ（Ｒ５３）２−Ｏ−Ｓｉ（Ｒ５３）２−ＣＨ２ＣＨ２−Ｓｉ（Ｒ５３）２−Ｏ−Ｓｉ（Ｒ５３）２−、
−Ｏ−（ＣＨ２）u５−Ｓｉ（ＯＣＨ３）２ＯＳｉ（ＯＣＨ３）２−、
−ＣＯＮＲ５４−（ＣＨ２）u５−（Ｓｉ（Ｒ５３）２Ｏ）ｍ５−Ｓｉ（Ｒ５３）２−、
−ＣＯＮＲ５４−（ＣＨ２）u５−Ｎ（Ｒ５４）−、または
−ＣＯＮＲ５４−（ｏ−、ｍ−またはｐ−フェニレン）−Ｓｉ（Ｒ５３）２−
（式中、Ｒ５３、Ｒ５４およびｍ５は、上記と同意義であり、
ｕ５は１〜２０の整数、好ましくは２〜６の整数、より好ましくは２〜３の整数である。）を表し、
Ｘ５４は、
−Ｓ−、
−Ｃ（Ｏ）Ｏ−、
−ＣＯＮＲ５４−、
−Ｏ−ＣＯＮＲ５４−、
−ＣＯＮＲ５４−（ＣＨ２）u５−（Ｓｉ（Ｒ５４）２Ｏ）ｍ５−Ｓｉ（Ｒ５４）２−、
−ＣＯＮＲ５４−（ＣＨ２）u５−Ｎ（Ｒ５４）−、または
−ＣＯＮＲ５４−（ｏ−、ｍ−またはｐ−フェニレン）−Ｓｉ（Ｒ５４）２−
（式中、各記号は、上記と同意義である。）
を表す。］
であり得る。
【０１２５】
より好ましくは、上記ＸＡは、それぞれ独立して、
単結合、
−Ｃ１−２０アルキレン基、
−（ＣＨ２）ｓ５−Ｘ５３−、
−（ＣＨ２）ｓ５−Ｘ５３−（ＣＨ２）ｔ５−
−Ｘ５４−、または
−Ｘ５４−（ＣＨ２）ｔ５−
［式中、Ｘ５３、Ｘ５４、ｓ５およびｔ５は、上記と同意義である。］
である。
【０１２６】
より好ましくは、上記ＸＡは、それぞれ独立して、
単結合、
−Ｃ１−２０アルキレン基、
−（ＣＨ２）ｓ５−Ｘ５３−（ＣＨ２）ｔ５−、または
−Ｘ５４−（ＣＨ２）ｔ５−
［式中、各記号は、上記と同意義である。］
であり得る。
【０１２７】
好ましい態様において、上記ＸＡは、それぞれ独立して、
単結合
−Ｃ１−２０アルキレン基、
−（ＣＨ２）ｓ５−Ｘ５３−、または
−（ＣＨ２）ｓ５−Ｘ５３−（ＣＨ２）ｔ５−
［式中、
Ｘ５３は、−Ｏ−、−ＣＯＮＲ５４−、または−Ｏ−ＣＯＮＲ５４−であり、
Ｒ５４は、各出現においてそれぞれ独立して、水素原子、フェニル基またはＣ１−６アルキル基を表し、
ｓ５は、１〜２０の整数であり、
ｔ５は、１〜２０の整数である。］
であり得る。
【０１２８】
好ましい態様において、上記ＸＡは、それぞれ独立して、
−（ＣＨ２）ｓ５−Ｏ−（ＣＨ２）ｔ５−
−ＣＯＮＲ５４−（ＣＨ２）ｔ５−
［式中、
Ｒ５４は、各出現においてそれぞれ独立して、水素原子、フェニル基またはＣ１−６アルキル基を表し、
ｓ５は、１〜２０の整数であり、
ｔ５は、１〜２０の整数である。］
であり得る。
【０１２９】
一の態様において、上記ＸＡは、それぞれ独立して、
単結合、
−Ｃ１−２０アルキレン基、
−（ＣＨ２）ｓ５−Ｏ−（ＣＨ２）ｔ５−、
−（ＣＨ２）ｓ５−（Ｓｉ（Ｒ５３）２Ｏ）ｍ５−Ｓｉ（Ｒ５３）２−（ＣＨ２）ｔ５−、
−（ＣＨ２）ｓ５−Ｏ−（ＣＨ２）u５−（Ｓｉ（Ｒ５３）２Ｏ）ｍ５−Ｓｉ（Ｒ５３）２−（ＣＨ２）ｔ５−、または
−（ＣＨ２）ｓ５−Ｏ−（ＣＨ２）ｔ５−Ｓｉ（Ｒ５３）２−（ＣＨ２）u５−Ｓｉ（Ｒ５３）２−（ＣvＨ２v）−
［式中、Ｒ５３、ｍ５、ｓ５、ｔ５およびｕ５は、上記と同意義であり、ｖ５は１〜２０の整数、好ましくは２〜６の整数、より好ましくは２〜３の整数である。］
である。
【０１３０】
上記式中、−（ＣvＨ２v）−は、直鎖であっても、分枝鎖であってもよく、例えば、−ＣＨ２ＣＨ２−、−ＣＨ２ＣＨ２ＣＨ２−、−ＣＨ（ＣＨ３）−、−ＣＨ（ＣＨ３）ＣＨ２−であり得る。
【０１３１】
上記ＸＡは、それぞれ独立して、フッ素原子、Ｃ１−３アルキル基およびＣ１−３フルオロアルキル基（好ましくは、Ｃ１−３パーフルオロアルキル基）から選択される１個またはそれ以上の置換基により置換されていてもよい。一の態様において、ＸＡは、非置換である。
【０１３２】
尚、上記ＸＡは、各式の左側がＲｆ１ＡまたはＲｆ２Ａに結合し、右側がＲＡに結合する。
【０１３３】
一の態様において、ＸＡは、それぞれ独立して、−Ｏ−Ｃ１−６アルキレン基以外であり得る。
【０１３４】
別の態様において、ＸＡとしては、例えば下記の基が挙げられる：
【化９】
0006908166.tif 000010
【化１０】
0006908166.tif 000011
［式中、Ｒ４１は、それぞれ独立して、水素原子、フェニル基、炭素数１〜６のアルキル基、またはＣ１−６アルコキシ基、好ましくはメチル基であり；
Ｄは、
−ＣＨ２Ｏ（ＣＨ２）２−、
−ＣＨ２Ｏ（ＣＨ２）３−、
−ＣＦ２Ｏ（ＣＨ２）３−、
−（ＣＨ２）２−、
−（ＣＨ２）３−、
−（ＣＨ２）4−、
−ＣＯＮＨ−（ＣＨ２）３−、
−ＣＯＮ（ＣＨ３）−（ＣＨ２）３−、
−ＣＯＮ（Ｐｈ）−（ＣＨ２）３−（式中、Ｐｈはフェニルを意味する）、および
【化１１】
0006908166.tif 000012
（式中、Ｒ４２は、それぞれ独立して、水素原子、Ｃ１−６のアルキル基またはＣ１−６のアルコキシ基、好ましくはメチル基またはメトキシ基、より好ましくはメチル基を表す。）
から選択される基であり、
Ｅは、−（ＣＨ２）ｎ−（ｎは２〜６の整数）であり、
Ｄは、分子主鎖のＲｆ１ＡまたはＲｆ２Ａに結合し、Ｅは、ＲＡに結合する。］
【０１３５】
上記ＸＡの具体的な例としては、例えば：
単結合、
−ＣＨ２ＯＣＨ２−、
−ＣＨ２Ｏ（ＣＨ２）２−、
−ＣＨ２Ｏ（ＣＨ２）３−、
−ＣＨ２Ｏ（ＣＨ２）４−、
−ＣＨ２Ｏ（ＣＨ２）５−、
−ＣＨ２Ｏ（ＣＨ２）６−、
−ＣＨ２Ｏ（ＣＨ２）３Ｓｉ（ＣＨ３）２ＯＳｉ（ＣＨ３）２（ＣＨ２）２−、
−ＣＨ２Ｏ（ＣＨ２）３Ｓｉ（ＣＨ３）２ＯＳｉ（ＣＨ３）２ＯＳｉ（ＣＨ３）２（ＣＨ２）２−、
−ＣＨ２Ｏ（ＣＨ２）３Ｓｉ（ＣＨ３）２Ｏ（Ｓｉ（ＣＨ３）２Ｏ）２Ｓｉ（ＣＨ３）２（ＣＨ２）２−、
−ＣＨ２Ｏ（ＣＨ２）３Ｓｉ（ＣＨ３）２Ｏ（Ｓｉ（ＣＨ３）２Ｏ）３Ｓｉ（ＣＨ３）２（ＣＨ２）２−、
−ＣＨ２Ｏ（ＣＨ２）３Ｓｉ（ＣＨ３）２Ｏ（Ｓｉ（ＣＨ３）２Ｏ）１０Ｓｉ（ＣＨ３）２（ＣＨ２）２−、
−ＣＨ２Ｏ（ＣＨ２）３Ｓｉ（ＣＨ３）２Ｏ（Ｓｉ（ＣＨ３）２Ｏ）２０Ｓｉ（ＣＨ３）２（ＣＨ２）２−、
−ＣＨ２ＯＣＦ２ＣＨＦＯＣＦ２−、
−ＣＨ２ＯＣＦ２ＣＨＦＯＣＦ２ＣＦ２−、
−ＣＨ２ＯＣＦ２ＣＨＦＯＣＦ２ＣＦ２ＣＦ２−、
−ＣＨ２ＯＣＨ２ＣＦ２ＣＦ２ＯＣＦ２−、
−ＣＨ２ＯＣＨ２ＣＦ２ＣＦ２ＯＣＦ２ＣＦ２−、
−ＣＨ２ＯＣＨ２ＣＦ２ＣＦ２ＯＣＦ２ＣＦ２ＣＦ２−、
−ＣＨ２ＯＣＨ２ＣＦ２ＣＦ２ＯＣＦ（ＣＦ３）ＣＦ２ＯＣＦ２−、
−ＣＨ２ＯＣＨ２ＣＦ２ＣＦ２ＯＣＦ（ＣＦ３）ＣＦ２ＯＣＦ２ＣＦ２−、
−ＣＨ２ＯＣＨ２ＣＦ２ＣＦ２ＯＣＦ（ＣＦ３）ＣＦ２ＯＣＦ２ＣＦ２ＣＦ２−、
−ＣＨ２ＯＣＨ２ＣＨＦＣＦ２ＯＣＦ２−、
−ＣＨ２ＯＣＨ２ＣＨＦＣＦ２ＯＣＦ２ＣＦ２−、
−ＣＨ２ＯＣＨ２ＣＨＦＣＦ２ＯＣＦ２ＣＦ２ＣＦ２−、
−ＣＨ２ＯＣＨ２ＣＨＦＣＦ２ＯＣＦ（ＣＦ３）ＣＦ２ＯＣＦ２−、
−ＣＨ２ＯＣＨ２ＣＨＦＣＦ２ＯＣＦ（ＣＦ３）ＣＦ２ＯＣＦ２ＣＦ２−、
−ＣＨ２ＯＣＨ２ＣＨＦＣＦ２ＯＣＦ（ＣＦ３）ＣＦ２ＯＣＦ２ＣＦ２ＣＦ２−、
−ＣＨ２ＯＣＦ２ＣＨＦＯＣＦ２ＣＦ２ＣＦ２−Ｃ（Ｏ）ＮＨ−ＣＨ２−、
−ＣＨ２ＯＣＨ２（ＣＨ２）７ＣＨ２Ｓｉ（ＯＣＨ３）２ＯＳｉ（ＯＣＨ３）２（ＣＨ２）２Ｓｉ（ＯＣＨ３）２ＯＳｉ（ＯＣＨ３）２（ＣＨ２）２−、
−ＣＨ２ＯＣＨ２ＣＨ２ＣＨ２Ｓｉ（ＯＣＨ３）２ＯＳｉ（ＯＣＨ３）２（ＣＨ２）３−、
−ＣＨ２ＯＣＨ２ＣＨ２ＣＨ２Ｓｉ（ＯＣＨ２ＣＨ３）２ＯＳｉ（ＯＣＨ２ＣＨ３）２（ＣＨ２）３−、
−ＣＨ２ＯＣＨ２ＣＨ２ＣＨ２Ｓｉ（ＯＣＨ３）２ＯＳｉ（ＯＣＨ３）２（ＣＨ２）２−、
−ＣＨ２ＯＣＨ２ＣＨ２ＣＨ２Ｓｉ（ＯＣＨ２ＣＨ３）２ＯＳｉ（ＯＣＨ２ＣＨ３）２（ＣＨ２）２−、
−（ＣＨ２）２−Ｓｉ（ＣＨ３）２−（ＣＨ２）２−、
−ＣＨ２−、
−（ＣＨ２）２−、
−（ＣＨ２）３−、
−（ＣＨ２）４−、
−（ＣＨ２）５−、
−（ＣＨ２）６−、
−ＣＯ−、
−ＣＯＮＨ−、
−ＣＯＮＨ−ＣＨ２−、
−ＣＯＮＨ−（ＣＨ２）２−、
−ＣＯＮＨ−（ＣＨ２）３−、
−ＣＯＮＨ−（ＣＨ２）４−、
−ＣＯＮＨ−（ＣＨ２）５−、
−ＣＯＮＨ−（ＣＨ２）６−、
−ＣＯＮ（ＣＨ３）−ＣＨ２−、
−ＣＯＮ（ＣＨ３）−（ＣＨ２）２−、
−ＣＯＮ（ＣＨ３）−（ＣＨ２）３−、
−ＣＯＮ（ＣＨ３）−（ＣＨ２）４−、
−ＣＯＮ（ＣＨ３）−（ＣＨ２）５−、
−ＣＯＮ（ＣＨ３）−（ＣＨ２）６−、
−ＣＯＮ（Ｐｈ）−ＣＨ２−（式中、Ｐｈはフェニルを意味する）、
−ＣＯＮ（Ｐｈ）−（ＣＨ２）２−（式中、Ｐｈはフェニルを意味する）、
−ＣＯＮ（Ｐｈ）−（ＣＨ２）３−（式中、Ｐｈはフェニルを意味する）、
−ＣＯＮ（Ｐｈ）−（ＣＨ２）４−（式中、Ｐｈはフェニルを意味する）、
−ＣＯＮ（Ｐｈ）−（ＣＨ２）５−（式中、Ｐｈはフェニルを意味する）、
−ＣＯＮ（Ｐｈ）−（ＣＨ２）６−（式中、Ｐｈはフェニルを意味する）、
−ＣＯＮＨ−（ＣＨ２）２ＮＨ（ＣＨ２）３−、
−ＣＯＮＨ−（ＣＨ２）６ＮＨ（ＣＨ２）３−、
−ＣＨ２Ｏ−ＣＯＮＨ−（ＣＨ２）３−、
−ＣＨ２Ｏ−ＣＯＮＨ−（ＣＨ２）６−、
−Ｓ−（ＣＨ２）３−、
−（ＣＨ２）２Ｓ（ＣＨ２）３−、
−ＣＯＮＨ−（ＣＨ２）３Ｓｉ（ＣＨ３）２ＯＳｉ（ＣＨ３）２（ＣＨ２）２−、
−ＣＯＮＨ−（ＣＨ２）３Ｓｉ（ＣＨ３）２ＯＳｉ（ＣＨ３）２ＯＳｉ（ＣＨ３）２（ＣＨ２）２−、
−ＣＯＮＨ−（ＣＨ２）３Ｓｉ（ＣＨ３）２Ｏ（Ｓｉ（ＣＨ３）２Ｏ）２Ｓｉ（ＣＨ３）２（ＣＨ２）２−、
−ＣＯＮＨ−（ＣＨ２）３Ｓｉ（ＣＨ３）２Ｏ（Ｓｉ（ＣＨ３）２Ｏ）３Ｓｉ（ＣＨ３）２（ＣＨ２）２−、
−ＣＯＮＨ−（ＣＨ２）３Ｓｉ（ＣＨ３）２Ｏ（Ｓｉ（ＣＨ３）２Ｏ）１０Ｓｉ（ＣＨ３）２（ＣＨ２）２−、
−ＣＯＮＨ−（ＣＨ２）３Ｓｉ（ＣＨ３）２Ｏ（Ｓｉ（ＣＨ３）２Ｏ）２０Ｓｉ（ＣＨ３）２（ＣＨ２）２−、
−Ｃ（Ｏ）Ｏ−（ＣＨ２）３−、
−Ｃ（Ｏ）Ｏ−（ＣＨ２）６−、
−ＣＨ２−Ｏ−（ＣＨ２）３−Ｓｉ（ＣＨ３）２−（ＣＨ２）２−Ｓｉ（ＣＨ３）２−（ＣＨ２）２−、
−ＣＨ２−Ｏ−（ＣＨ２）３−Ｓｉ（ＣＨ３）２−（ＣＨ２）２−Ｓｉ（ＣＨ３）２−ＣＨ（ＣＨ３）−、
−ＣＨ２−Ｏ−（ＣＨ２）３−Ｓｉ（ＣＨ３）２−（ＣＨ２）２−Ｓｉ（ＣＨ３）２−（ＣＨ２）３−、
−ＣＨ２−Ｏ−（ＣＨ２）３−Ｓｉ（ＣＨ３）２−（ＣＨ２）２−Ｓｉ（ＣＨ３）２−ＣＨ（ＣＨ３）−ＣＨ２−、
−ＯＣＨ２−、
−Ｏ（ＣＨ２）３−、
−ＯＣＦＨＣＦ２−、
【化１２】
0006908166.tif 000013
などが挙げられる。
【０１３６】
さらに別の態様において、ＸＡは、それぞれ独立して、式：−（Ｒ１６）ｘ１−（ＣＦＲ１７）ｙ１−（ＣＨ２）ｚ１−で表される基である。式中、ｘ１、ｙ１およびｚ１は、それぞれ独立して、０〜１０の整数であり、ｘ１、ｙ１およびｚ１の和は１以上であり、括弧でくくられた各繰り返し単位の存在順序は式中において任意である。
【０１３７】
上記式中、Ｒ１６は、各出現においてそれぞれ独立して、酸素原子、フェニレン、カルバゾリレン、−ＮＲ１８−（式中、Ｒ１８は、水素原子または有機基を表す）または２価の有機基である。好ましくは、Ｒ１８は、酸素原子または２価の極性基である。
【０１３８】
上記「２価の極性基」としては、特に限定されないが、−Ｃ（Ｏ）−、−Ｃ（＝ＮＲ１９）−、および−Ｃ（Ｏ）ＮＲ１９−（これらの式中、Ｒ１９は、水素原子または低級アルキル基を表す）が挙げられる。当該「低級アルキル基」は、例えば、炭素数１〜６のアルキル基、例えばメチル、エチル、ｎ−プロピルであり、これらは、１個またはそれ以上のフッ素原子により置換されていてもよい。
【０１３９】
上記式中、Ｒ１７は、各出現においてそれぞれ独立して、水素原子、フッ素原子または低級フルオロアルキル基であり、好ましくはフッ素原子である。当該「低級フルオロアルキル基」は、例えば、炭素数１〜６、好ましくは炭素数１〜３のフルオロアルキル基、好ましくは炭素数１〜３のパーフルオロアルキル基、より好ましくはトリフルオロメチル基、ペンタフルオロエチル基、さらに好ましくはトリフルオロメチル基である。
【０１４０】
さらに別の態様において、ＸＡの例として、下記の基が挙げられる：
【化１３】
0006908166.tif 000014
［式中、
Ｒ４１は、それぞれ独立して、水素原子、フェニル基、炭素数１〜６のアルキル基、またはＣ１−６アルコキシ基好ましくはメチル基であり；
各ＸＡ基において、Ｔのうち任意のいくつかは、分子主鎖のＲｆ１ＡまたはＲｆ２Ａに結合する以下の基：
−ＣＨ２Ｏ（ＣＨ２）２−、
−ＣＨ２Ｏ（ＣＨ２）３−、
−（ＣＨ２）２−、
−（ＣＨ２）３−、
−（ＣＨ２）4−、
−ＣＯＮＨ−（ＣＨ２）３−、
−ＣＯＮ（ＣＨ３）−（ＣＨ２）３−、
−ＣＯＮ（Ｐｈ）−（ＣＨ２）３−（式中、Ｐｈはフェニルを意味する）、または
【化１４】
0006908166.tif 000015
［式中、Ｒ４２は、それぞれ独立して、水素原子、Ｃ１−６のアルキル基またはＣ１−６のアルコキシ基、好ましくはメチル基またはメトキシ基、より好ましくはメチル基を表す。］
であり、別のＴのいくつかは、分子主鎖のＲＡに結合し、存在する場合、残りのＴは、それぞれ独立して、メチル基、フェニル基、Ｃ１−６アルコキシ基またはラジカル捕捉基または紫外線吸収基である。
【０１４１】
ラジカル捕捉基は、光照射で生じるラジカルを捕捉できるものであれば特に限定されないが、例えばベンゾフェノン類、ベンゾトリアゾール類、安息香酸エステル類、サリチル酸フェニル類、クロトン酸類、マロン酸エステル類、オルガノアクリレート類、ヒンダードアミン類、ヒンダードフェノール類、またはトリアジン類の残基が挙げられる。
【０１４２】
紫外線吸収基は、紫外線を吸収できるものであれば特に限定されないが、例えばベンゾトリアゾール類、ヒドロキシベンゾフェノン類、置換および未置換安息香酸もしくはサリチル酸化合物のエステル類、アクリレートまたはアルコキシシンナメート類、オキサミド類、オキサニリド類、ベンゾキサジノン類、ベンゾキサゾール類の残基が挙げられる。
【０１４３】
好ましい態様において、好ましいラジカル捕捉基または紫外線吸収基としては、
【化１５】
0006908166.tif 000016
が挙げられる。
【０１４４】
この態様において、ＸＡは、それぞれ独立して、３〜１０価の有機基であり得る。
【０１４５】
さらに別の態様において、ＸＡの例として、下記の基が挙げられる：
【化１６】
0006908166.tif 000017
［式中、Ｒ２５、Ｒ２６およびＲ２７は、それぞれ独立して２〜６価の有機基であり、
Ｒ２５は、少なくとも１つのＲＦ１に結合し、Ｒ２６およびＲ２７は、それぞれ、少なくとも１つのＲＳｉに結合する。］
【０１４６】
一の態様において、上記Ｒ２５は、単結合、Ｃ１−２０アルキレン基、Ｃ３−２０シクロアルキレン基、Ｃ５−２０アリーレン基、−Ｒ５７−Ｘ５８−Ｒ５９−、−Ｘ５８−Ｒ５９−、または−Ｒ５７−Ｘ５８−である。上記、Ｒ５７およびＲ５９は、それぞれ独立して、単結合、Ｃ１−２０アルキレン基、Ｃ３−２０シクロアルキレン基、またはＣ５−２０アリーレン基である。上記Ｘ５８は、−Ｏ−、−Ｓ−、−ＣＯ−、−Ｏ−ＣＯ−または−ＣＯＯ−である。
【０１４７】
一の態様において、上記Ｒ２６およびＲ２７は、それぞれ独立して、炭化水素、または炭化水素の端または主鎖中にＮ、ＯおよびＳから選択される少なくとも１つの原子を有する基であり、好ましくは、Ｃ１−６アルキル基、−Ｒ３６−Ｒ３７−Ｒ３６−、−Ｒ３６−ＣＨＲ３８２−などが挙げられる。ここに、Ｒ３６は、それぞれ独立して、単結合または炭素数１〜６のアルキル基、好ましくは炭素数１〜６のアルキル基である。Ｒ３７は、Ｎ、ＯまたはＳであり、好ましくはＮまたはＯである。Ｒ３８は、−Ｒ４５−Ｒ４６−Ｒ４５−、−Ｒ４６−Ｒ４５−または−Ｒ４５−Ｒ４６−である。ここに、Ｒ４５は、それぞれ独立して、炭素数１〜６のアルキル基である。Ｒ４６は、Ｎ、ＯまたはＳであり、好ましくはＯである。
【０１４８】
この態様において、ＸＡは、それぞれ独立して、３〜１０価の有機基であり得る。
【０１４９】
上記式（１）または式（２）で表されるフルオロポリエーテル基含有化合物は、特に限定されるものではないが、５×１０２〜１×１０５の平均分子量を有し得る。かかる範囲のなかでも、２，０００〜３２，０００、より好ましくは２，５００〜１２，０００の平均分子量を有することが、摩擦耐久性の観点から好ましい。なお、かかる「平均分子量」は、数平均分子量を言い、「平均分子量」は、１９Ｆ−ＮＭＲにより測定される値とする。
【０１５０】
一の態様において、本開示の表面処理剤中、成分（Ａ）のフルオロポリエーテル基含有化合物は、式（１Ａ）で表される化合物である。
【０１５１】
別の態様において、本開示の表面処理剤中、成分（Ａ）のフルオロポリエーテル基含有化合物は、式（２Ａ）で表される化合物である。
【０１５２】
別の態様において、本開示の表面処理剤中、フルオロポリエーテル基含有化合物は、式（１Ａ）で表される化合物および式（２Ａ）で表される化合物である。
【０１５３】
本開示の表面処理剤中、式（１Ａ）で表される化合物と式（２Ａ）で表される化合物との合計に対して、式（２Ａ）で表される化合物が、好ましくは０．１モル％以上３５モル％以下である。式（１Ａ）で表される化合物と式（２Ａ）で表される化合物との合計に対する式（２Ａ）で表される化合物の含有量の下限は、好ましくは０．１モル％、より好ましくは０．２モル％、さらに好ましくは０．５モル％、さらにより好ましくは１モル％、特に好ましくは２モル％、特別には５モル％であり得る。式（１Ａ）で表される化合物と式（２Ａ）で表される化合物との合計に対する式（２Ａ）で表される化合物の含有量の上限は、好ましくは３５モル％、より好ましくは３０モル％、さらに好ましくは２０モル％、さらにより好ましくは１５モル％または１０モル％であり得る。式（１Ａ）で表される化合物と式（２Ａ）で表される化合物との合計に対する式（２Ａ）で表される化合物は、好ましくは０．１モル％以上３０モル％以下、より好ましくは０．１モル％以上２０モル％以下、さらに好ましくは０．２モル％以上１０モル％以下、さらにより好ましくは０．５モル％以上１０モル％以下、特に好ましくは１モル％以上１０モル％以下、例えば２モル％以上１０モル％以下または５モル％以上１０モル％以下である。式（２Ａ）で表される化合物をかかる範囲とすることにより、より摩擦耐久性を向上させることができる。
【０１５４】
上記式（１Ａ）または式（２Ａ）で表されるフルオロポリエーテル基含有化合物は、特に限定されるものではないが、５×１０２〜１×１０５の平均分子量を有し得る。かかる範囲のなかでも、２，０００〜３２，０００、より好ましくは２，５００〜１２，０００の平均分子量を有することが、摩擦耐久性の観点から好ましい。なお、かかる「平均分子量」は、数平均分子量を言い、「平均分子量」は、１９Ｆ−ＮＭＲにより測定される値とする。
【０１５５】
上記成分（Ａ）は、表面処理剤中、上記成分（Ａ）、成分（Ｂ）および成分（Ｃ）の合計に対して、４０〜９０質量％、好ましくは４０〜８０質量％、より好ましくは５０〜８０質量％、さらに好ましくは６０〜８０質量％、例えば６５〜７５質量％含まれる。成分（Ａ）の含有割合を上記の範囲とすることにより、表面処理層の摩擦耐久性をより向上させることができる。
【０１５６】
（成分（Ｂ）：フルオロポリエーテル基含有化合物）
上記フルオロポリエーテル基含有化合物は、下記式（１Ｂ）または（２Ｂ）：
【化１７】
0006908166.tif 000018
［式中：
Ｒｆ１Ｂは、各出現においてそれぞれ独立して、Ｒｆ１−ＲＦ−Ｏｑ−であり；
Ｒｆ２Ｂは、−Ｒｆ２ｐ−ＲＦ−Ｏｑ−であり；
Ｒｆ１は、各出現においてそれぞれ独立して、１個またはそれ以上のフッ素原子により置換されていてもよいＣ１−１６アルキル基であり；
Ｒｆ２は、１個またはそれ以上のフッ素原子により置換されていてもよいＣ１−６アルキレン基であり；
ＲＦは、各出現においてそれぞれ独立して、２価のフルオロポリエーテル基であり；
ｐは、０または１であり；
ｑは、各出現においてそれぞれ独立して、０または１であり；
ＲＢは、各出現においてそれぞれ独立して、下記式（Ｓ２）：
【化１８】
0006908166.tif 000019
（式中：
Ｒ１１は、各出現においてそれぞれ独立して、水酸基または加水分解性基であり；
Ｒ１２は、各出現においてそれぞれ独立して、水素原子または１価の有機基であり；
ｎ１は、（ＳｉＲ１１ｎ１Ｒ１２３−ｎ１）単位毎にそれぞれ独立して、０〜３の整数であり；
Ｘ１１は、各出現においてそれぞれ独立して、単結合または２価の有機基であり；
Ｒ１３は、各出現においてそれぞれ独立して、水素原子または１価の有機基であり；
ｔは、各出現においてそれぞれ独立して、２〜１０の整数であり；
Ｒ１４は、各出現においてそれぞれ独立して、水素原子またはハロゲン原子である。）
で表される基であり；
少なくとも１つのＲＢは、水酸基または加水分解性基が結合したＳｉ原子を含む１価の基であり；
ＸＢは、それぞれ独立して、単結合または２〜１０価の有機基であり；
α２は、１〜９の整数であり；
β２は、１〜９の整数であり；
γ２は、それぞれ独立して、１〜９の整数である。］
で表される少なくとも１種のフルオロポリエーテル基含有化合物である。
【０１５７】
上記式中、Ｒｆ１Ｂは、各出現においてそれぞれ独立して、Ｒｆ１−ＲＦ−Ｏｑ−である。
【０１５８】
上記式中、Ｒｆ２Ｂは、−Ｒｆ２ｐ−ＲＦ−Ｏｑ−である。
【０１５９】
上記Ｒｆ１−ＲＦ−Ｏｑ−および−Ｒｆ２ｐ−ＲＦ−Ｏｑ−は、上記式（１Ａ）および（２Ａ）のＲｆ１ＡおよびＲｆ２ＡにおけるＲｆ１−ＲＦ−Ｏｑ−および−Ｒｆ２ｐ−ＲＦ−Ｏｑ−と同意義である。ただし、Ｒｆ１ＡとＲｆ１Ｂ、ならびに、Ｒｆ２ＡとＲｆ２Ｂは、同じであっても、異なっていてもよい。
【０１６０】
好ましい態様において、式（１Ｂ）および式（２Ｂ）において、Ｒｆ１ＢおよびＲｆ２Ｂ中のＲＦは、上記式（ｆ１）で表される基である。
【０１６１】
上記式中、ＲＢは、各出現においてそれぞれ独立して、下記式（Ｓ２）：
【化１９】
0006908166.tif 000020
（式中：
Ｒ１１は、各出現においてそれぞれ独立して、水酸基または加水分解性基であり；
Ｒ１２は、各出現においてそれぞれ独立して、水素原子または１価の有機基であり；
ｎ１は、（ＳｉＲ１１ｎ１Ｒ１２３−ｎ１）単位毎にそれぞれ独立して、０〜３の整数であり；
Ｘ１１は、各出現においてそれぞれ独立して、単結合または２価の有機基であり；
Ｒ１３は、各出現においてそれぞれ独立して、水素原子または１価の有機基であり；
ｔは、各出現においてそれぞれ独立して、２〜１０の整数であり；
Ｒ１４は、各出現においてそれぞれ独立して、水素原子またはハロゲン原子である。）
で表される基である。
【０１６２】
上記式中、Ｒ１１は、各出現においてそれぞれ独立して、水酸基または加水分解性基である。
【０１６３】
Ｒ１１は、好ましくは、各出現においてそれぞれ独立して、加水分解性基である。
【０１６４】
Ｒ１１は、好ましくは、各出現においてそれぞれ独立して、−ＯＲｈ、−ＯＣＯＲｈ、−Ｏ−Ｎ＝ＣＲｈ２、−ＮＲｈ２、−ＮＨＲｈ、またはハロゲン（これら式中、Ｒｈは、置換または非置換のＣ１−４アルキル基を示す）であり、より好ましくは−ＯＲｈ（即ち、アルコキシ基）である。Ｒｈとしては、メチル基、エチル基、プロピル基、イソプロピル基、ｎ−ブチル基、イソブチル基などの非置換アルキル基；クロロメチル基などの置換アルキル基が挙げられる。それらの中でも、アルキル基、特に非置換アルキル基が好ましく、メチル基またはエチル基がより好ましい。一の態様において、Ｒｈは、メチル基であり、別の態様において、Ｒｈは、エチル基である。
【０１６５】
上記式中、Ｒ１２は、各出現においてそれぞれ独立して、水素原子または１価の有機基である。かかる１価の有機基は、上記加水分解性基を除く１価の有機基である。
【０１６６】
Ｒ１２において、１価の有機基は、好ましくはＣ１−２０アルキル基であり、より好ましくはＣ１−６アルキル基、さらに好ましくはメチル基である。
【０１６７】
上記式中、ｎ１は、（ＳｉＲ１１ｎ１Ｒ１２３−ｎ１）単位毎にそれぞれ独立して、０〜３の整数である。ただし、式（１Ｂ）および式（２Ｂ）の末端のＲＢ部分（以下、単に式（１Ｂ）および式（２Ｂ）の「末端部分」ともいう）において、ｎ１が１〜３である（ＳｉＲ１１ｎ１Ｒ１２３−ｎ１）単位が少なくとも１つ存在する。即ち、かかる末端部分において、すべてのｎ１が同時に０になることはない。換言すれば、式（１Ｂ）および式（２Ｂ）の末端部分において、水酸基または加水分解性基が結合したＳｉ原子が少なくとも１つ存在する。
【０１６８】
ｎ１は、（ＳｉＲ１１ｎ１Ｒ１２３−ｎ１）単位毎にそれぞれ独立して、好ましくは１〜３の整数であり、より好ましくは２〜３、さらに好ましくは３である。
【０１６９】
上記式中、Ｘ１１は、各出現においてそれぞれ独立して、単結合または２価の有機基である。かかる２価の有機基は、好ましくはＣ１−２０アルキレン基である。かかるＣ１−２０アルキレン基は、直鎖であっても、分枝鎖であってもよいが、好ましくは直鎖である。
【０１７０】
好ましい態様において、Ｘ１１は、各出現においてそれぞれ独立して、単結合または直鎖のＣ１−６アルキレン基であり、好ましくは単結合または直鎖のＣ１−３アルキレン基、より好ましくは単結合または直鎖のＣ１−２アルキレン基であり、さらに好ましくは直鎖のＣ１−２アルキレン基である。
【０１７１】
上記式中、Ｒ１３は、各出現においてそれぞれ独立して、水素原子または１価の有機基である。かかる１価の有機基は、好ましくはＣ１−２０アルキル基である。かかるＣ１−２０アルキル基は、直鎖であっても、分枝鎖であってもよいが、好ましくは直鎖である。
【０１７２】
好ましい態様において、Ｒ１３は、各出現においてそれぞれ独立して、水素原子または直鎖のＣ１−６アルキル基であり、好ましくは水素原子または直鎖のＣ１−３アルキル基、好ましくは水素原子またはメチル基である。
【０１７３】
上記式中、ｔは、各出現においてそれぞれ独立して、２〜１０の整数である。
【０１７４】
好ましい態様において、ｔは、各出現においてそれぞれ独立して、２〜６の整数である。
【０１７５】
上記式中、Ｒ１４は、各出現においてそれぞれ独立して、水素原子またはハロゲン原子である。かかるハロゲン原子は、好ましくはヨウ素原子、塩素原子またはフッ素原子であり、より好ましくはフッ素原子である。好ましい態様において、Ｒ１４は、水素原子である。
【０１７６】
上記式（１Ｂ）および（２Ｂ）において、ＸＢは、主に撥水性および表面滑り性等を提供するフルオロポリエーテル部（Ｒｆ１ＢおよびＲｆ２Ｂ）と基材との結合能を提供する部（ＲＢ）とを連結するリンカーと解される。従って、当該ＸＢは、式（１Ｂ）および（２Ｂ）で表される化合物が安定に存在し得るものであれば、単結合であってもよく、いずれの基であってもよい。
【０１７７】
上記式（１Ｂ）において、α２は１〜９の整数であり、β２は１〜９の整数である。これらα２およびβ２は、ＸＢの価数に応じて変化し得る。α２およびβ２の和は、ＸＢの価数と同じである。例えば、ＸＢが１０価の有機基である場合、α２およびβ２の和は１０であり、例えばα２が９かつβ２が１、α２が５かつβ２が５、またはα２が１かつβ２が９となり得る。また、ＸＢが２価の有機基である場合、α２およびβ２は１である。
【０１７８】
上記式（２Ｂ）において、γ２は１〜９の整数である。γ２は、ＸＢの価数に応じて変化し得る。即ち、γ２は、ＸＢの価数から１を引いた値である。
【０１７９】
ＸＢは、それぞれ独立して、単結合または２〜１０価の有機基である。
【０１８０】
上記ＸＢにおける２〜１０価の有機基は、好ましくは２〜８価の有機基である。一の態様において、かかる２〜１０価の有機基は、好ましくは２〜４価の有機基であり、より好ましくは２価の有機基である。別の態様において、かかる２〜１０価の有機基は、好ましくは３〜８価の有機基、より好ましくは３〜６価の有機基である。
【０１８１】
一の態様において、ＸＢは、単結合または２価の有機基であり、α２は１であり、β２は１である。
【０１８２】
一の態様において、ＸＢは、単結合または２価の有機基であり、γ２は１である。
【０１８３】
ＸＢが、単結合または２価の有機基である場合、式（１Ｂ）および（２Ｂ）は、下記式（１Ｂ’）および（２Ｂ’）で表される。
【化２０】
0006908166.tif 000021
【０１８４】
一の態様において、ＸＢは３〜６価の有機基であり、α２は１であり、β２は２〜５である。
【０１８５】
一の態様において、ＸＢは３〜６価の有機基であり、γ２は２〜５である。
【０１８６】
一の態様において、ＸＢは、３価の有機基であり、α２は１であり、β２は２である。
【０１８７】
一の態様において、ＸＢは、３価の有機基であり、γ２は２である。
【０１８８】
上記ＸＢは、上記ＸＡと同意義である。ただし、ＸＡとＸＢは、同じであっても、異なっていてもよい。
【０１８９】
好ましい態様において、ＸＢは、それぞれ独立して、式：−（Ｒ１６）ｘ１−（ＣＦＲ１７）ｙ１−（ＣＨ２）ｚ１−で表される基である。式中、ｘ１、ｙ１およびｚ１は、それぞれ独立して、０〜１０の整数であり、ｘ１、ｙ１およびｚ１の和は１以上であり、括弧でくくられた各繰り返し単位の存在順序は式中において任意である。
【０１９０】
一の態様において、本開示の表面処理剤中、成分（Ｂ）のフルオロポリエーテル基含有化合物は、式（１Ｂ）で表される化合物である。
【０１９１】
別の態様において、本開示の表面処理剤中、成分（Ｂ）のフルオロポリエーテル基含有化合物は、式（２Ｂ）で表される化合物である。
【０１９２】
別の態様において、本開示の表面処理剤中、フルオロポリエーテル基含有化合物は、式（１Ｂ）で表される化合物および式（２Ｂ）で表される化合物である。
【０１９３】
本開示の表面処理剤中、式（１Ｂ）で表される化合物と式（２Ｂ）で表される化合物との合計に対して、式（２Ｂ）で表される化合物が、好ましくは０．１モル％以上３５モル％以下である。式（１Ｂ）で表される化合物と式（２Ｂ）で表される化合物との合計に対する式（２Ｂ）で表される化合物の含有量の下限は、好ましくは０．１モル％、より好ましくは０．２モル％、さらに好ましくは０．５モル％、さらにより好ましくは１モル％、特に好ましくは２モル％、特別には５モル％であり得る。式（１Ｂ）で表される化合物と式（２Ｂ）で表される化合物との合計に対する式（２Ｂ）で表される化合物の含有量の上限は、好ましくは３５モル％、より好ましくは３０モル％、さらに好ましくは２０モル％、さらにより好ましくは１５モル％または１０モル％であり得る。式（１Ｂ）で表される化合物と式（２Ｂ）で表される化合物との合計に対する式（２Ｂ）で表される化合物は、好ましくは０．１モル％以上３０モル％以下、より好ましくは０．１モル％以上２０モル％以下、さらに好ましくは０．２モル％以上１０モル％以下、さらにより好ましくは０．５モル％以上１０モル％以下、特に好ましくは１モル％以上１０モル％以下、例えば２モル％以上１０モル％以下または５モル％以上１０モル％以下である。式（２Ｂ）で表される化合物をかかる範囲とすることにより、より摩擦耐久性を向上させることができる。
【０１９４】
上記式（１Ｂ）または式（２Ｂ）で表されるフルオロポリエーテル基含有化合物は、特に限定されるものではないが、５×１０２〜１×１０５の平均分子量を有し得る。かかる範囲のなかでも、２，０００〜３２，０００、より好ましくは２，５００〜１２，０００の平均分子量を有することが、摩擦耐久性の観点から好ましい。なお、かかる「平均分子量」は、数平均分子量を言い、「平均分子量」は、１９Ｆ−ＮＭＲにより測定される値とする。
【０１９５】
上記成分（Ｂ）は、表面処理剤中、上記成分（Ａ）、成分（Ｂ）および成分（Ｃ）の合計に対して、１〜５０質量％、より好ましくは５〜３０質量％、さらに好ましくは５〜２０質量％、さらにより好ましくは１０〜１５質量％の量で含まれる。成分（Ｂ）の含有割合を上記の範囲とすることにより、表面処理層の摩擦耐久性をより向上させることができる。
【０１９６】
（成分（Ｃ）：含フッ素オイル）
上記含フッ素オイルとしては、特に限定されるものではないが、好ましくは、以下の一般式（Ｃ）で表される化合物（パーフルオロ（ポリ）エーテル化合物）が挙げられる。
Ｒｆ５−（ＯＣ４Ｆ８）ａ’−（ＯＣ３Ｆ６）ｂ’−（ＯＣ２Ｆ４）ｃ’−（ＯＣＦ２）ｄ’−Ｒｆ６      ・・・（Ｃ）
【０１９７】
上記式中、Ｒｆ５は、１個またはそれ以上のフッ素原子により置換されていてもよい炭素数１〜１６アルキル基（好ましくは、Ｃ１―１６のパーフルオロアルキル基）を表し、Ｒｆ６は、１個またはそれ以上のフッ素原子により置換されていてもよい炭素数１〜１６アルキル基（好ましくは、Ｃ１−１６パーフルオロアルキル基）、フッ素原子または水素原子を表し、Ｒｆ５およびＲｆ６は、より好ましくは、それぞれ独立して、Ｃ１−３パーフルオロアルキル基である。
【０１９８】
上記式中、ａ’、ｂ’、ｃ’およびｄ’は、ポリマーの主骨格を構成するパーフルオロ（ポリ）エーテルの４種の繰り返し単位数をそれぞれ表し、互いに独立して０以上３００以下の整数であって、ａ’、ｂ’、ｃ’およびｄ’の和は少なくとも１、好ましくは１〜３００、より好ましくは２０〜３００である。添字ａ’、ｂ’、ｃ’またはｄ’を付して括弧でくくられた各繰り返し単位の存在順序は、式中において任意である。これら繰り返し単位のうち、−（ＯＣ４Ｆ８）−は、−（ＯＣＦ２ＣＦ２ＣＦ２ＣＦ２）−、−（ＯＣＦ（ＣＦ３）ＣＦ２ＣＦ２）−、−（ＯＣＦ２ＣＦ（ＣＦ３）ＣＦ２）−、−（ＯＣＦ２ＣＦ２ＣＦ（ＣＦ３））−、−（ＯＣ（ＣＦ３）２ＣＦ２）−、−（ＯＣＦ２Ｃ（ＣＦ３）２）−、−（ＯＣＦ（ＣＦ３）ＣＦ（ＣＦ３））−、−（ＯＣＦ（Ｃ２Ｆ５）ＣＦ２）−および（ＯＣＦ２ＣＦ（Ｃ２Ｆ５））−のいずれであってもよいが、好ましくは−（ＯＣＦ２ＣＦ２ＣＦ２ＣＦ２）−である。−（ＯＣ３Ｆ６）−は、−（ＯＣＦ２ＣＦ２ＣＦ２）−、−（ＯＣＦ（ＣＦ３）ＣＦ２）−および（ＯＣＦ２ＣＦ（ＣＦ３））−のいずれであってもよく、好ましくは−（ＯＣＦ２ＣＦ２ＣＦ２）−である。−（ＯＣ２Ｆ４）−は、−（ＯＣＦ２ＣＦ２）−および（ＯＣＦ（ＣＦ３））−のいずれであってもよいが、好ましくは−（ＯＣＦ２ＣＦ２）−である。
【０１９９】
上記一般式（Ｃ）で表されるパーフルオロ（ポリ）エーテル化合物の例として、以下の一般式（Ｃａ）および（Ｃｂ）のいずれかで示される化合物（１種または２種以上の混合物であってよい）が挙げられる。
Ｒｆ５−（ＯＣＦ２ＣＦ２ＣＦ２）ｂ”−Ｒｆ６              ・・・（Ｃａ）
Ｒｆ５−（ＯＣＦ２ＣＦ２ＣＦ２ＣＦ２）ａ”−（ＯＣＦ２ＣＦ２ＣＦ２）ｂ”−（ＯＣＦ２ＣＦ２）ｃ”−（ＯＣＦ２）ｄ”−Ｒｆ６              ・・・（Ｃｂ）
これら式中、Ｒｆ５およびＲｆ６は上記の通りであり；式（Ｃａ）において、ｂ”は１以上１００以下の整数であり；式（Ｃｂ）において、ａ”およびｂ”は、それぞれ独立して０以上３０以下の整数であり、ｃ”およびｄ”はそれぞれ独立して１以上３００以下の整数である。添字ａ”、ｂ”、ｃ”、ｄ”を付して括弧でくくられた各繰り返し単位の存在順序は、式中において任意である。
【０２００】
好ましい態様において、成分（Ｃ）の含フッ素オイルは、上記式（Ｃｂ）で表される含フッ素オイルである。
【０２０１】
また、別の観点から、含フッ素オイルは、一般式Ｒｆ３−Ｆ（式中、Ｒｆ３はＣ５−１６パーフルオロアルキル基である。）で表される化合物であってよい。また、クロロトリフルオロエチレンオリゴマーであってもよい。
【０２０２】
上記含フッ素オイルは、５００〜２００００、好ましくは１，０００〜１５，０００、より好ましくは２，０００〜１０，０００の数平均分子量を有していてよい。含フッ素オイルの分子量は、ＧＰＣを用いて測定し得る。
【０２０３】
成分（Ｃ）は、本開示の表面処理剤において、成分（Ａ）、成分（Ｂ）および成分（Ｃ）の合計に対して、例えば１〜６０質量％、好ましくは５〜５０質量％、より好ましくは１０〜４０質量％、さらに好ましくは１０〜３０質量％、例えば１５〜２０質量％含まれ得る。成分（Ｃ）の含有量をかかる範囲とすることにより、得られる表面処理層の摩擦耐久性がより向上する。
【０２０４】
好ましい態様において、表面処理剤中、成分（Ａ）、成分（Ｂ）および成分（Ｃ）の合計に対して、
成分（Ａ）の含有量は、４０〜８０質量％、好ましくは５０〜８０質量％、より好ましくは５０〜７５質量％、さらに好ましくは６５〜７５質量％であり、
成分（Ｂ）の含有量は、５〜２０質量％、好ましくは１０〜１５質量％であり、
成分（Ｃ）の含有量は、１０〜３０質量％、好ましくは１５〜２０質量％である。
成分（Ａ）、成分（Ｂ）および成分（Ｃ）の含有量をかかる範囲とすることにより、得られる表面処理層の摩擦耐久性がより向上する。
【０２０５】
本開示の表面処理剤は、溶媒、シリコーンオイルとして理解され得る（非反応性の）シリコーン化合物（以下、「シリコーンオイル」と言う）、触媒、界面活性剤、重合禁止剤、増感剤等を含み得る。
【０２０６】
上記溶媒としては、例えば、ヘキサン、シクロヘキサン、ヘプタン、オクタン、ノナン、デカン、ウンデカン、ドデカン、ミネラルスピリット等の脂肪族炭化水素類；ベンゼン、トルエン、キシレン、ナフタレン、ソルベントナフサ等の芳香族炭化水素類；酢酸メチル、酢酸エチル、酢酸プロピル、酢酸−ｎ−ブチル、酢酸イソプロピル、酢酸イソブチル、酢酸セロソルブ、プロピレングリコールメチルエーテルアセテート、酢酸カルビトール、ジエチルオキサレート、ピルビン酸エチル、エチル−２−ヒドロキシブチレート、エチルアセトアセテート、酢酸アミル、乳酸メチル、乳酸エチル、３−メトキシプロピオン酸メチル、３−メトキシプロピオン酸エチル、２−ヒドロキシイソ酪酸メチル、２−ヒドロキシイソ酪酸エチル等のエステル類；アセトン、メチルエチルケトン、メチルイソブチルケトン、２−ヘキサノン、シクロヘキサノン、メチルアミノケトン、２−ヘプタノン等のケトン類；エチルセルソルブ、メチルセロソルブ、メチルセロソルブアセテート、エチルセロソルブアセテート、プロピレングリコールモノメチルエーテル、プロピレングリコールモノエチルエーテル、プロピレングリコールモノブチルエーテル、プロピレングリコールモノメチルエーテルアセテート、プロピレングリコールモノエチルエーテルアセテート、プロピレングリコールモノブチルエーテルアセテート、ジプロピレングリコールジメチルエーテル、エチレングリコールモノアルキルエーテル等のグリコールエーテル類；メタノール、エタノール、ｉｓｏ−プロパノール、ｎ−ブタノール、イソブタノール、ｔｅｒｔ−ブタノール、ｓｅｃ−ブタノール、３−ペンタノール、オクチルアルコール、３−メチル−３−メトキシブタノール、ｔｅｒｔ−アミルアルコール等のアルコール類；エチレングリコール、プロピレングリコール等のグリコール類；テトラヒドロフラン、テトラヒドロピラン、ジオキサン等の環状エーテル類；Ｎ，Ｎ−ジメチルホルムアミド、Ｎ，Ｎ−ジメチルアセトアミド等のアミド類；メチルセロソルブ、セロソルブ、イソプロピルセロソルブ、ブチルセロソルブ、ジエチレングリコールモノメチルエーテル等のエーテルアルコール類；ジエチレングリコールモノエチルエーテルアセテート；１，１，２−トリクロロ−１，２，２−トリフルオロエタン、１，２−ジクロロ−１，１，２，２−テトラフルオロエタン、ジメチルスルホキシド、１，１−ジクロロ−１，２，２，３，３−ペンタフルオロプロパン（ＨＣＦＣ２２５）、ゼオローラＨ、ＨＦＥ７１００、ＨＦＥ７２００、ＨＦＥ７３００等のフッ素含有溶媒等が挙げられる。あるいはこれらの２種以上の混合溶媒等が挙げられる。
【０２０７】
上記シリコーンオイルとしては、例えばシロキサン結合が２，０００以下の直鎖状または環状のシリコーンオイルを用い得る。直鎖状のシリコーンオイルは、いわゆるストレートシリコーンオイルおよび変性シリコーンオイルであってよい。ストレートシリコーンオイルとしては、ジメチルシリコーンオイル、メチルフェニルシリコーンオイル、メチルハイドロジェンシリコーンオイルが挙げられる。変性シリコーンオイルとしては、ストレートシリコーンオイルを、アルキル、アラルキル、ポリエーテル、高級脂肪酸エステル、フルオロアルキル、アミノ、エポキシ、カルボキシル、アルコールなどにより変性したものが挙げられる。環状のシリコーンオイルは、例えば環状ジメチルシロキサンオイルなどが挙げられる。
【０２０８】
本開示の表面処理剤中、かかるシリコーンオイルは、上記本開示のフルオロポリエーテル基含有シラン化合物の合計１００質量部（２種以上の場合にはこれらの合計、以下も同様）に対して、例えば０〜３００質量部、好ましくは５０〜２００質量部で含まれ得る。
【０２０９】
シリコーンオイルは、表面処理層の表面滑り性を向上させるのに寄与する。
【０２１０】
上記触媒としては、酸（例えば酢酸、トリフルオロ酢酸等）、塩基（例えばアンモニア、トリエチルアミン、ジエチルアミン等）、遷移金属（例えばＴｉ、Ｎｉ、Ｓｎ等）等が挙げられる。
【０２１１】
触媒は、上記成分（Ａ）および成分（Ｂ）のフルオロポリエーテル基含有化合物の加水分解および脱水縮合を促進し、本開示の表面処理剤により形成される層の形成を促進する。
【０２１２】
他の成分としては、上記以外に、例えば、テトラエトキシシラン、メチルトリメトキシシラン、３−アミノプロピルトリメトキシシラン、３−グリシドキシプロピルトリメトキシシラン、メチルトリアセトキシシラン等も挙げられる。
【０２１３】
本開示の表面処理剤は、多孔質物質、例えば多孔質のセラミック材料、金属繊維、例えばスチールウールを綿状に固めたものに含浸させて、ペレットとすることができる。当該ペレットは、例えば、真空蒸着に用いることができる。
【０２１４】
以下、本開示の物品について説明する。
【０２１５】
本開示の物品は、基材と、該基材表面に本開示のフルオロポリエーテル基含有シラン化合物を含む表面処理剤より形成された層（表面処理層）とを含む。
【０２１６】
本開示において使用可能な基材は、例えば、ガラス、樹脂（天然または合成樹脂、例えば一般的なプラスチック材料であってよく、板状、フィルム、その他の形態であってよい）、金属、セラミックス、半導体（シリコン、ゲルマニウム等）、繊維（織物、不織布等）、毛皮、皮革、木材、陶磁器、石材等、建築部材等、任意の適切な材料で構成され得る。
【０２１７】
例えば、製造すべき物品が光学部材である場合、基材の表面を構成する材料は、光学部材用材料、例えばガラスまたは透明プラスチックなどであってよい。また、製造すべき物品が光学部材である場合、基材の表面（最外層）に何らかの層（または膜）、例えばハードコート層や反射防止層などが形成されていてもよい。反射防止層には、単層反射防止層および多層反射防止層のいずれを使用してもよい。反射防止層に使用可能な無機物の例としては、ＳｉＯ２、ＳｉＯ、ＺｒＯ２、ＴｉＯ２、ＴｉＯ、Ｔｉ２Ｏ３、Ｔｉ２Ｏ５、Ａｌ２Ｏ３、Ｔａ２Ｏ５、ＣｅＯ２、ＭｇＯ、Ｙ２Ｏ３、ＳｎＯ２、ＭｇＦ２、ＷＯ３などが挙げられる。これらの無機物は、単独で、またはこれらの２種以上を組み合わせて（例えば混合物として）使用してもよい。多層反射防止層とする場合、その最外層にはＳｉＯ２および／またはＳｉＯを用いることが好ましい。製造すべき物品が、タッチパネル用の光学ガラス部品である場合、透明電極、例えば酸化インジウムスズ（ＩＴＯ）や酸化インジウム亜鉛などを用いた薄膜を、基材（ガラス）の表面の一部に有していてもよい。また、基材は、その具体的仕様等に応じて、絶縁層、粘着層、保護層、装飾枠層（Ｉ−ＣＯＮ）、霧化膜層、ハードコーティング膜層、偏光フィルム、相位差フィルム、および液晶表示モジュールなどを有していてもよい。
【０２１８】
基材の形状は特に限定されない。また、表面処理層を形成すべき基材の表面領域は、基材表面の少なくとも一部であればよく、製造すべき物品の用途および具体的仕様等に応じて適宜決定され得る。
【０２１９】
かかる基材としては、少なくともその表面部分が、水酸基を元々有する材料から成るものであってよい。かかる材料としては、ガラスが挙げられ、また、表面に自然酸化膜または熱酸化膜が形成される金属（特に卑金属）、セラミックス、半導体等が挙げられる。あるいは、樹脂等のように、水酸基を有していても十分でない場合や、水酸基を元々有していない場合には、基材に何らかの前処理を施すことにより、基材の表面に水酸基を導入したり、増加させたりすることができる。かかる前処理の例としては、プラズマ処理（例えばコロナ放電）や、イオンビーム照射が挙げられる。プラズマ処理は、基材表面に水酸基を導入または増加させ得ると共に、基材表面を清浄化する（異物等を除去する）ためにも好適に利用され得る。また、かかる前処理の別の例としては、炭素−炭素不飽和結合基を有する界面吸着剤をＬＢ法（ラングミュア−ブロジェット法）や化学吸着法等によって、基材表面に予め単分子膜の形態で形成し、その後、酸素や窒素等を含む雰囲気下にて不飽和結合を開裂する方法が挙げられる。
【０２２０】
またあるいは、かかる基材としては、少なくともその表面部分が、別の反応性基、例えばＳｉ−Ｈ基を１つ以上有するシリコーン化合物や、アルコキシシランを含む材料から成るものであってもよい。
【０２２１】
次に、かかる基材の表面に、上記の本開示の表面処理剤の層を形成し、この層を必要に応じて後処理し、これにより、本開示の表面処理剤から層を形成する。
【０２２２】
本開示の表面処理剤の層形成は、上記の組成物を基材の表面に対して、該表面を被覆するように適用することによって実施できる。被覆方法は、特に限定されない。例えば、湿潤被覆法および乾燥被覆法を使用できる。
【０２２３】
湿潤被覆法の例としては、浸漬コーティング、スピンコーティング、フローコーティング、スプレーコーティング、ロールコーティング、グラビアコーティングおよび類似の方法が挙げられる。
【０２２４】
乾燥被覆法の例としては、蒸着（通常、真空蒸着）、スパッタリング、ＣＶＤおよび類似の方法が挙げられる。蒸着法（通常、真空蒸着法）の具体例としては、抵抗加熱、電子ビーム、マイクロ波等を用いた高周波加熱、イオンビームおよび類似の方法が挙げられる。ＣＶＤ方法の具体例としては、プラズマ−ＣＶＤ、光学ＣＶＤ、熱ＣＶＤおよび類似の方法が挙げられる。
【０２２５】
更に、常圧プラズマ法による被覆も可能である。
【０２２６】
湿潤被覆法を使用する場合、本開示の表面処理剤は、溶媒で希釈されてから基材表面に適用され得る。本開示の組成物の安定性および溶媒の揮発性の観点から、次の溶媒が好ましく使用される：炭素数５〜１２のパーフルオロ脂肪族炭化水素（例えば、パーフルオロヘキサン、パーフルオロメチルシクロヘキサンおよびパーフルオロ−１，３−ジメチルシクロヘキサン）；ポリフルオロ芳香族炭化水素（例えば、ビス（トリフルオロメチル）ベンゼン）；ポリフルオロ脂肪族炭化水素（例えば、Ｃ６Ｆ１３ＣＨ２ＣＨ３（例えば、旭硝子株式会社製のアサヒクリン（登録商標）ＡＣ−６０００）、１，１，２，２，３，３，４−ヘプタフルオロシクロペンタン（例えば、日本ゼオン株式会社製のゼオローラ（登録商標）Ｈ）；ヒドロフルオロエーテル（ＨＦＥ）（例えば、パーフルオロプロピルメチルエーテル（Ｃ３Ｆ７ＯＣＨ３）（例えば、住友スリーエム株式会社製のＮｏｖｅｃ（商標）７０００）、パーフルオロブチルメチルエーテル（Ｃ４Ｆ９ＯＣＨ３）（例えば、住友スリーエム株式会社製のＮｏｖｅｃ（商標）７１００）、パーフルオロブチルエチルエーテル（Ｃ４Ｆ９ＯＣ２Ｈ５）（例えば、住友スリーエム株式会社製のＮｏｖｅｃ（商標）７２００）、パーフルオロヘキシルメチルエーテル（Ｃ２Ｆ５ＣＦ（ＯＣＨ３）Ｃ３Ｆ７）（例えば、住友スリーエム株式会社製のＮｏｖｅｃ（商標）７３００）などのアルキルパーフルオロアルキルエーテル（パーフルオロアルキル基およびアルキル基は直鎖または分枝状であってよい）、あるいはＣＦ３ＣＨ２ＯＣＦ２ＣＨＦ２（例えば、旭硝子株式会社製のアサヒクリン（登録商標）ＡＥ−３０００））など。これらの溶媒は、単独で、または、２種以上の混合物として用いることができる。なかでも、ヒドロフルオロエーテルが好ましく、パーフルオロブチルメチルエーテル（Ｃ４Ｆ９ＯＣＨ３）および／またはパーフルオロブチルエチルエーテル（Ｃ４Ｆ９ＯＣ２Ｈ５）が特に好ましい。
【０２２７】
乾燥被覆法を使用する場合、本開示の表面処理剤は、そのまま乾燥被覆法に付してもよく、または、上記した溶媒で希釈してから乾燥被覆法に付してもよい。
【０２２８】
表面処理剤の層形成は、層中で本開示の表面処理剤が、加水分解および脱水縮合のための触媒と共に存在するように実施することが好ましい。簡便には、湿潤被覆法による場合、本開示の表面処理剤を溶媒で希釈した後、基材表面に適用する直前に、本開示の表面処理剤の希釈液に触媒を添加してよい。乾燥被覆法による場合には、触媒添加した本開示の表面処理剤をそのまま蒸着（通常、真空蒸着）処理するか、あるいは鉄や銅などの金属多孔体に、触媒添加した本開示の表面処理剤を含浸させたペレット状物質を用いて蒸着（通常、真空蒸着）処理をしてもよい。
【０２２９】
触媒には、任意の適切な酸または塩基を使用できる。酸触媒としては、例えば、酢酸、ギ酸、トリフルオロ酢酸などを使用できる。また、塩基触媒としては、例えばアンモニア、有機アミン類などを使用できる。
【０２３０】
上記のようにして、基材の表面に、本開示の表面処理剤に由来する層が形成され、本開示の物品が製造される。これにより得られる上記層は、高い表面滑り性と高い摩擦耐久性の双方を有する。また、上記層は、高い摩擦耐久性に加えて、使用する表面処理剤の組成にもよるが、撥水性、撥油性、防汚性（例えば指紋等の汚れの付着を防止する）、防水性（電子部品等への水の浸入を防止する）、表面滑り性（または潤滑性、例えば指紋等の汚れの拭き取り性や、指に対する優れた触感）などを有し得、機能性薄膜として好適に利用され得る。
【０２３１】
すなわち本開示はさらに、上記表面処理層を最外層に有する光学材料にも関する。
【０２３２】
光学材料としては、後記に例示するようなディスプレイ等に関する光学材料のほか、多種多様な光学材料が好ましく挙げられる：例えば、陰極線管（ＣＲＴ；例えば、パソコンモニター）、液晶ディスプレイ、プラズマディスプレイ、有機ＥＬディスプレイ、無機薄膜ＥＬドットマトリクスディスプレイ、背面投写型ディスプレイ、蛍光表示管（ＶＦＤ）、電界放出ディスプレイ（ＦＥＤ；Ｆｉｅｌｄ Ｅｍｉｓｓｉｏｎ Ｄｉｓｐｌａｙ）などのディスプレイまたはそれらのディスプレイの保護板、またはそれらの表面に反射防止膜処理を施したもの。
【０２３３】
本開示によって得られる層を有する物品は、特に限定されるものではないが、光学部材であり得る。光学部材の例には、次のものが挙げられる：眼鏡などのレンズ；ＰＤＰ、ＬＣＤなどのディスプレイの前面保護板、反射防止板、偏光板、アンチグレア板；携帯電話、携帯情報端末などの機器のタッチパネルシート；ブルーレイ（Ｂｌｕ−ｒａｙ（登録商標））ディスク、ＤＶＤディスク、ＣＤ−Ｒ、ＭＯなどの光ディスクのディスク面；光ファイバー；時計の表示面など。
【０２３４】
また、本開示によって得られる層を有する物品は、医療機器または医療材料であってもよい。
【０２３５】
上記層の厚さは、特に限定されない。光学部材の場合、上記層の厚さは、１〜５０ｎｍ、好ましくは１〜３０ｎｍ、より好ましくは１〜１５ｎｍの範囲であることが、光学性能、および摩擦耐久性の点から好ましい。
【０２３６】
以上、本開示について詳述した。なお、本開示の表面処理剤および物品、これらの製造方法などは、上記で例示したものに限定されない。
【実施例】
【０２３７】
以下、本開示について、実施例において説明するが、本開示は以下の実施例に限定されるものではない。なお、本実施例において、以下に示される化学式はすべて平均組成を示し、パーフルオロポリエーテルを構成する繰り返し単位（（ＣＦ２ＣＦ２ＣＦ２Ｏ）、（ＣＦ２ＣＦ２Ｏ）、（ＣＦ２Ｏ）等）の存在順序は任意である。
【０２３８】
表面処理化合物として、下記の化合物を準備した。
化合物（Ａ）：
【化２１】
0006908166.tif 000022
（ｍ≒２１、ｎ≒３５）
（なお、平均組成としては、（ＣＦ２ＣＦ２ＣＦ２ＣＦ２Ｏ）の繰り返し単位が０．２７個および（ＣＦ２ＣＦ２ＣＦ２Ｏ）の繰り返し単位が０．４２個含まれていたが、微量のため省略した。また、両末端に−Ｃ（ＣＨ２ＣＨ２ＣＨ２Ｓｉ（ＯＣＨ３）３）を有する化合物が３．２％含まれていたが、微量のため省略した。）
【０２３９】
化合物（Ｂ）：
【化２２】
0006908166.tif 000023
（ｍ≒２３、ｎ≒２２）
（なお、平均組成としては、（ＣＦ２ＣＦ２ＣＦ２ＣＦ２Ｏ）の繰り返し単位が０．１７個および（ＣＦ２ＣＦ２ＣＦ２Ｏ）の繰り返し単位が０．１８個含まれていたが、微量のため省略した。また、両末端に−Ｓｉ（ＣＨ２ＣＨ２ＣＨ２Ｓｉ（ＯＣＨ３）３）を有する化合物が２．２％含まれていたが、微量のため省略した。）
【０２４０】
化合物（Ｃ）：
【化２３】
0006908166.tif 000024
（ｎ≒２０、ｔ＝１〜６であり、平均は約３）
【０２４１】
化合物（Ｄ）：ＣＦ３（ＯＣＦ２ＣＦ２）ｍ（ＯＣＦ２）ｎＯＣＦ３
（ｍ≒２２、ｎ≒２１）
【０２４２】
上記化合物（Ａ）を、濃度０．１質量％になるように、ハイドロフルオロエーテル（スリーエム社製、ノベックＨＦＥ−７２００）に溶解させて、希釈液（１）を調製した。
【０２４３】
上記化合物（Ｂ）を、濃度０．１質量％になるように、ハイドロフルオロエーテル（スリーエム社製、ノベックＨＦＥ−７２００）に溶解させて、希釈液（２）を調製した。
【０２４４】
上記化合物（Ｃ）を、固形分濃度０．１質量％になるように、ハイドロフルオロエーテル（スリーエム社製、ノベックＨＦＥ−７２００）に溶解させて、希釈液（３）を調製した。
【０２４５】
上記化合物（Ｄ）を、固形分濃度０．１質量％になるように、ハイドロフルオロエーテル（スリーエム社製、ノベックＨＦＥ−７２００）に溶解させて、希釈液（４）を調製した。
【０２４６】
（表面処理剤の調製）
希釈液１〜４を、下記表１に示す割合で混合して、表面処理剤１〜８を調製した。表面処理剤１および２が実施例であり、表面処理剤３〜８が比較例である。
【表１】
0006908166.tif 000025
【０２４７】
（表面処理層の形成）
上記で調製した表面処理剤１〜８を、それぞれ化学強化ガラス（コーニング社製、「ゴリラ」ガラス、厚さ０．７ｍｍ）上に真空蒸着した。真空蒸着法の条件は、抵抗加熱式蒸着機（シンクロン製）、チャンバーサイズ１，９００ｍｍφ、真空度５．０Ｅ−０５、電流値２４０Ａ、電圧１０Ｖ、基材温度４０℃であった。次に、蒸着した化学強化ガラスを、温度１５０℃の雰囲気下で３０分静置し、その後室温まで放冷させ、ガラス基材上に表面処理層を形成した。
【０２４８】
（表面処理層の特性評価）
得られた表面処理層の特性を以下のように評価した。結果を下記表２に示す。
【０２４９】
＜静的接触角＞
（初期評価）
まず、初期評価として、表面処理層形成後、その表面に未だ何も触れていない状態で、水の静的接触角を測定した。
【０２５０】
＜耐消しゴム摩耗性試験＞
ラビングテスター（新東科学社製）を用いて、下記条件で２５００回擦る毎に耐水接触角を測定し、１００００回もしくは１００°未満となるまで試験を続けた。試験環境条件は２５℃、湿度４０％ＲＨであった。
消しゴム：Ｒａｂｅｒ  Ｅｒａｓｅｒ（Ｍｉｎｏａｎ社製）
接地面積：６ｍｍφ
移動距離（片道）：３０ｍｍ
移動速度：３，６００ｍｍ／分
荷重：１ｋｇ／６ｍｍφ
【０２５１】
【表２】
0006908166.tif 000026
【０２５２】
上記の結果から、化合物（Ａ）、化合物（Ｃ）および化合物（Ｄ）を組み合わせて含む表面処理剤１および２は、化合物（Ａ）および化合物（Ｃ）をそれぞれ単独で含む表面処理剤６および８、さらに化合物（Ａ）と化合物（Ｃ）の組み合わせおよび化合物（Ａ）と化合物（Ｄ）の組み合わせをそれぞれ含む表面処理剤３および４と比較して、摩擦耐久性が高いことが確認された。即ち、化合物（Ａ）に、化合物（Ｃ）と化合物（Ｄ）を組み合わせることにより、相乗的に摩擦耐久性が向上することが確認された。尚、化合物（Ｄ）のみを含む表面処理剤では、安定な表面処理層を形成することができなかった。
【産業上の利用可能性】
【０２５３】
本開示の物品は、種々多様な用途、例えばタッチパネル等の光学部材として好適に利用され得る。